"本明細書中に記載の発明。従って、当該分野において、充分な屈折率および良好な衝撃耐性/強度を有する、ポリマー材料を開発することが、必要とされている。本発明は、少なくとも部分的に硬化した場合に、少なくとも1.57の屈折率、少なくとも32のアッベ数および1.3グラム/cm3未満の密度を有する、硫黄含有ポリ尿素ウレタンに関する。例えば、本発明は以下を提供する:項目1硫黄含有ポリ尿素ウレタンであって、少なくとも部分的に硬化した場合に、少なくとも1.57の屈折率、少なくとも32のアッベ数および1.3グラム/cm3未満の密度を有するように適合されている、硫黄含有ポリ尿素ウレタン。項目2前記アッベ数が、少なくとも35である、項目1に記載の硫黄含有ポリ尿素ウレタン。項目3前記アッベ数が、32~46である、項目1に記載の硫黄含有ポリ尿素ウレタン。項目4前記屈折率が、少なくとも1.60である、項目1に記載の硫黄含有ポリ尿素ウレタン。項目5前記密度が、1.25グラム/cm3未満である、項目1に記載の硫黄含有ポリ尿素ウレタン。項目6前記密度が、1.15グラム/cm3~1.3グラム/cm3未満である、項目1に記載の硫黄含有ポリ尿素ウレタン。項目7衝撃エネルギー試験を使用して、少なくとも2ジュールの衝撃強度をさらに有する、項目1に記載の硫黄含有ポリ尿素ウレタン。項目8a硫黄含有ポリウレタンプレポリマーと、bアミン含有硬化剤と、の反応によって調製される、項目1に記載の硫黄含有ポリ尿素ウレタン。項目9前記硫黄含有ポリウレタンプレポリマーが、a硫黄含有ポリシアネートと、b活性水素含有物質と、の反応物を含有する、項目8に記載の硫黄含有ポリ尿素ウレタン。項目10前記硫黄含有ポリシアネートが、ポリイソチオシアネートを含有する、項目9に記載の硫黄含有ポリ尿素ウレタン。項目11前記硫黄含有ポリシアネートが、ポリイソチオシアネートとポリイソシアネートとの混合物を含有する、項目9に記載の硫黄含有ポリ尿素ウレタン。項目12前記活性水素含有物質が、ポリオールを含有する、項目9に記載の硫黄含有ポリ尿素ウレタン。項目13前記活性水素含有物質が、ポリチオールを含有する、項目9に記載の硫黄含有ポリ尿素ウレタン。項目14前記活性水素含有物質が、ポリオールとポリチオールとの混合物を含有する、項目9に記載の硫黄含有ポリ尿素ウレタン。項目15前記活性水素含有物質が、ヒドロキシル官能性ポリスルフィドである、項目9に記載の硫黄含有ポリ尿素ウレタン。項目16前記ヒドロキシル官能性ポリスルフィドが、SH-官能性をさらに含む、項目15に記載の硫黄含有ポリ尿素ウレタン。項目17前記ポリオールが、ポリエステルポリオール、ポリカプロラクトンポリオール、ポリエーテルポリオール、ポリカーボネートポリオール、およびこれらの混合物から選択される、項目14に記載の硫黄含有ポリ尿素ウレタン。項目18前記活性水素含有物質が、GPCによって決定される場合に、200グラム/モル~32,000グラム/モルの数平均分子量を有する、項目9に記載の硫黄含有ポリ尿素ウレタン。項目19前記活性水素含有物質が、GPCによって決定される場合に、約2,000グラム/モル~15,000グラム/モルの数平均分子量を有する、項目18に記載の硫黄含有ポリ尿素ウレタン。項目20前記プレポリマーが、2.0~5.5未満のチオシアネート対ヒドロキシル当量比を有する、項目9に記載の硫黄含有ポリ尿素ウレタン。項目21前記ポリオールが、ポリエーテルポリオールを含有する、項目12に記載の硫黄含有ポリ尿素ウレタン。項目22前記ポリエーテルポリオールが、構造式:H-O-CRRCRR-Yna-CRRCRR-Yn-Ob-CRRCRR-Yn-Oc-Hによって表され、該構造式において、Rは、水素またはC1-C6アルキルを表し得;Yは、CH2を表し得;nは、0~6の整数であり得;a、b、およびcは、各々が、0~300の整数であり得、ここでa、b、およびcは、該ポリオールの数平均分子量が、GPCによって決定される場合に32,000グラム/モルを超えないように選択される、項目21に記載の硫黄含有ポリ尿素ウレタン。項目23前記硫黄含有ポリシアネートおよび前記活性水素含有物質が、NCONCS対SHOHのモル当量比が5.5~1.0未満であるような量で存在する、項目9に記載の硫黄含有ポリ尿素ウレタン。項目24前記硫黄含有ポリシアネートおよび前記活性水素含有物質が、NCONCS対SHOHNRのモル当量比ここでRは水素またはアルキルであるが、5.5~1.0未満であるような量で存在する、項目9に記載の硫黄含有ポリ尿素ウレタン。項目25前記硫黄含有ポリウレタンプレポリマーが、aポリイソシアネートと、b硫黄含有活性水素物質と、の反応物を含有する、項目8に記載の硫黄含有ポリ尿素ウレタン。項目26前記ポリイソシアネートが、脂肪族ポリイソシアネート、脂環式ポリイソシアネート、芳香族ポリイソシアネート、およびこれらの混合物から選択される、項目25に記載の硫黄含有ポリ尿素ウレタン。項目27前記ポリイソシアネートが、脂肪族ジイソシアネート、脂環式ジイソシアネート、芳香族ジイソシアネート、これらの環式二量体および環式三量体、ならびにこれらの混合物から選択される、項目25に記載の硫黄含有ポリ尿素ウレタン。項目28前記ポリイソシアネートが、4,4’-メチレンビスシクロヘキシルイソシアネートおよびその異性体混合物から選択される、項目25に記載の硫黄含有ポリ尿素ウレタン材料。項目29前記ポリイソシアネートが、4,4’-メチレンビスシクロヘキシルイソシアネートのトランス,トランス異性体から選択される、項目25に記載の硫黄含有ポリ尿素ウレタン。項目30前記ポリイソシアネートが、3-イソシアナト-メチル-3,5,5-トリメチルシクロヘキシル-イソシアネート;メタ-テトラメチルキシレンジイソシアネート1,3-ビス1-イソシアナト-1-メチルエチル-ベンゼンおよびこれらの混合物から選択される、項目25に記載の硫黄含有ポリ尿素ウレタン。項目31前記硫黄含有活性水素物質が、SH含有物質である、項目25に記載の硫黄含有ポリ尿素ウレタン。項目32前記SH含有物質が、ポリチオールである、項目31に記載の硫黄含有ポリ尿素ウレタン。項目33前記ポリチオールが、脂肪族ポリチオール、脂環式ポリチオール、芳香族ポリチオール、ポリマーポリチオール、エーテル結合を含むポリチオール、1個以上のスルフィド結合を含むポリチオールから選択される、項目32に記載の硫黄含有ポリ尿素ウレタン。項目34前記ポリチオールが、構造式:によって表される少なくとも1種の物質を含有する、項目32に記載の硫黄含有ポリ尿素ウレタン。項目35前記ポリチオールが、構造式:によって表される少なくとも1種の物質を含有し、該構造式において、Rは、CH3、CH3CO、C1~C10アルキル、シクロアルキル、アリールアルキル、またはアルキル-COを表し得;Yは、C1~C10アルキル、シクロアルキル、C6~C14アリール、CH2pSmCH2q、CH2pSemCH2q、CH2pTemCH2qを表し得、ここでmは、1~5の整数であり得、そしてpおよびqは、各々が、1~10の整数であり得;nは、1~30の整数であり得;そしてxは、0~10の整数であり得る、項目32に記載の硫黄含有ポリ尿素ウレタン。項目36前記ポリチオールが、構造式:によって表される少なくとも1種の物質を含有し、該構造式において、nは、1~20の整数であり;R1は、C2~C6のn-アルキレン基、C3~C6の分枝鎖アルキレン基であって、ヒドロキシル基、アルキル基、アルコキシ基から選択される1個以上のペンダント基を有するC3~C6の分枝鎖アルキレン基、またはC6~C8シクロアルキレンであり;R2は、C2~C6のn-アルキレン基、C2~C6の分枝鎖アルキレン基、C6~C8シクロアルキレン基またはC6~C10アルキルシクロアルキレン基、または--[CH2--p--O--]q----CH2--r--であり、そしてmは、0~10の有理数であり、pは、独立して、2~6の整数であり、qは、独立して、1~5の整数であり、そしてrは、独立して、2~10の整数である、項目32に記載の硫黄含有ポリ尿素ウレタン。項目37前記SH含有物質が、ポリチオールと、硫黄を含まないポリオールとの混合物を含有する、項目32に記載の硫黄含有ポリ尿素ウレタン。項目38前記硫黄含有活性水素物質が、ヒドロキシル官能性ポリスルフィドである、項目25に記載の硫黄含有ポリ尿素ウレタン。項目39前記ヒドロキシル官能性ポリスルフィドが、SH-官能性をさらに含む、項目38に記載の硫黄含有ポリ尿素ウレタン。項目40前記アミン含有硬化剤が、アミンおよび硫黄を含有する化合物を含有する、項目8に記載の硫黄含有ポリ尿素ウレタン。項目41前記硫黄含有活性水素物質が、ポリチオールおよびポリチオールオリゴマーから選択される少なくとも1種の物質を含有する、項目25に記載の硫黄含有ポリ尿素ウレタン。項目42前記硫黄含有活性水素物質が、ポリオールをさらに含有する、項目41に記載の硫黄含有ポリ尿素ウレタン。項目43a硫黄含有ポリシアネートと、b活性水素含有物質と、cアミン含有硬化剤と、の反応によって調製される、項目1に記載の硫黄含有ポリ尿素ウレタン。項目44前記硫黄含有ポリシアネートが、ポリイソチオシアネートを含有する、項目43に記載の硫黄含有ポリ尿素ウレタン。項目45前記硫黄含有ポリシアネートが、ポリイソチオシアネートとポリイソシアネートとの混合物を含有する、項目43に記載の硫黄含有ポリ尿素ウレタン。項目46前記活性水素含有物質が、ポリオールを含有する、項目43に記載の硫黄含有ポリ尿素ウレタン。項目47前記活性水素含有物質が、ポリチオールを含有する、項目43に記載の硫黄含有ポリ尿素ウレタン。項目48前記活性水素含有物質が、ポリオールとポリチオールとの混合物を含有する、項目43に記載の硫黄含有ポリ尿素ウレタン。項目49前記硫黄を含まないポリオールが、ポリエステルポリオール、ポリカプロラクトンポリオール、ポリエーテルポリオール、ポリカーボネートポリオール、およびこれらの混合物から選択される、項目46に記載の硫黄含有ポリ尿素ウレタン。項目50前記活性水素含有物質が、GPCによって決定される場合に、200グラム/モル~32,000グラム/モルの数平均分子量を有する、項目46に記載の硫黄含有ポリ尿素ウレタン。項目51前記ポリエーテルポリオールが、構造式:H-O-CRRCRR-Yna-CRRCRR-Yn-Ob-CRRCRR-Yn-Oc-Hによって表され、該構造式において、Rは、水素またはC1-C6アルキルを表し得;Yは、CH2を表し得;nは、0~6の整数であり得;a、b、およびcは、各々が、0~300の整数であり得、ここでa、b、およびcは、該ポリオールの数平均分子量が、GPCによって決定される場合に、32,000グラム/モルを超えないように選択される、項目49に記載の硫黄含有ポリ尿素ウレタン。項目52aポリイソシアネートと、b硫黄含有活性水素物質と、cアミン含有硬化剤と、の反応によって調製される、項目1に記載の硫黄含有ポリ尿素ウレタン。項目53前記アミン含有硬化剤が、硫黄含有アミン含有硬化剤である、項目52に記載の硫黄含有ポリ尿素ウレタン。項目54前記ポリイソシアネートが、脂肪族ポリイソシアネート、脂環式ポリイソシアネート、芳香族ポリイソシアネート、およびこれらの混合物から選択される、項目52に記載の硫黄含有ポリ尿素ウレタン。項目55前記ポリイソシアネートが、脂肪族ジイソシアネート、脂環式ジイソシアネート、芳香族ジイソシアネート、その環式二量体および環式三量体、ならびにこれらの混合物から選択される、項目52に記載の硫黄含有ポリ尿素ウレタン。項目56前記硫黄含有活性水素物質が、SH含有物質である、項目52に記載の硫黄含有ポリ尿素ウレタン。項目57前記SH含有物質が、ポリチオールである、項目56に記載の硫黄含有ポリ尿素ウレタン。項目58前記ポリチオールが、脂肪族ポリチオール、脂環式ポリチオール、芳香族ポリチオール、ポリマーポリチオール、エーテル結合を含むポリチオール、1個以上のスルフィド結合を含むポリチオールから選択される、項目46に記載の硫黄含有ポリ尿素ウレタン。項目59前記ポリチオールが、のうちの少なくとも1つを含有する、項目57に記載の硫黄含有ポリ尿素ウレタン。項目60前記ポリチオールが、構造式:によって表される少なくとも1種の物質を含有し、該構造式において、Rは、CH3、CH3CO、C1~C10アルキル、シクロアルキル、アリールアルキル、またはアルキル-COを表し得;Yは、C1~C10アルキル、シクロアルキル、C6~C14アリール、CH2pSmCH2q、CH2pSemCH2q、CH2pTemCH2qを表し得、ここでmは、1~5の整数であり得、そしてpおよびqは、各々が、1~10の整数であり得;nは、1~20の整数であり得;そしてxは、0~10の整数であり得る、項目57に記載の硫黄含有ポリ尿素ウレタン。項目61前記ポリチオールが、以下の物質:のうちの少なくとも1つを含有し、該物質において、nは、1~20の整数であり;R1は、C2~C6のn-アルキレン基、C3~C6の分枝鎖アルキレン基であって、ヒドロキシル基、アルキル基、アルコキシ基、またはC6~C8シクロアルキレンから選択される1個以上のペンダント基を有する、C3~C6の分枝鎖アルキレン基であり;R2は、C2~C6のn-アルキレン基、C2~C6の分枝鎖アルキレン基、C6~C8シクロアルキレン基またはC6~C10アルキルシクロアルキレン基、または--[CH2--p--O--]q----CH2--r--であり、そしてmは、0~10の有理数であり、pは、独立して、2~6の整数であり、qは、独立して、1~5の整数であり、そしてrは、独立して、2~10の整数である、項目57に記載の硫黄含有ポリ尿素ウレタン。項目62前記SH含有物質が、ポリチオールと、硫黄を含まないポリオールとの混合物を含有する、項目56に記載の硫黄含有ポリ尿素ウレタン。項目63前記硫黄含有活性水素物質が、ヒドロキシル官能性ポリスルフィドである、項目52に記載の硫黄含有ポリ尿素ウレタン。項目64前記ヒドロキシル官能性ポリスルフィドが、SH-官能性をさらに含む、項目63に記載の硫黄含有ポリ尿素ウレタン。項目65前記アミン含有硬化剤が、アミン含有化合物と、ポリチオール、ポリオールおよびポリチオールオリゴマーから選択される少なくとも1種の物質との混合物である、項目52に記載の硫黄含有ポリ尿素ウレタン。項目66前記アミン含有硬化剤が、第一級アミン-NH2、第二級アミン-NH-、およびこれらの組み合わせから独立して選択される少なくとも2個の官能基を有する、ポリアミンである、項目8に記載の硫黄含有ポリ尿素ウレタン。項目67前記ポリアミンが、脂肪族ポリアミン、脂環式ポリアミン、芳香族ポリアミン、およびこれらの混合物から選択される、項目66に記載の硫黄含有ポリ尿素ウレタン。項目68前記ポリアミンが、構造式:およびこれらの混合物によって表され、該構造式において、R1およびR2は、各々独立して、メチル基、エチル基、プロピル基、およびイソプロピル基からなる群より選択され、そしてR3は、水素および塩素から選択される、項目66に記載の硫黄含有ポリ尿素ウレタン。項目69前記アミン含有硬化剤が、4,4’-メチレンビス3-クロロ-2,6-ジエチルアニリンである、項目6に記載の硫黄含有ポリ尿素ウレタン。項目70前記アミン含有硬化剤が、2,4-ジアミノ-3,5-ジエチル-トルエン;2,6-ジアミノ-3,5-ジエチル-トルエンおよびこれらの混合物から選択される、項目6に記載の硫黄含有ポリ尿素ウレタン。項目71前記アミン含有硬化剤が、1.0NCO/0.60NH2~1.0NCO/1.20NH2のNCO/NH2当量比を有する、項目6に記載の硫黄含有ポリ尿素ウレタン。項目72硫黄含有ポリ尿素ウレタンであって、該硫黄含有ポリ尿素ウレタンは、少なくとも部分的に硬化した場合に、少なくとも1.57の屈折率、少なくとも32のアッベ数および1.3グラム/cm3未満の密度を有するように適合されており、該硫黄含有ポリ尿素ウレタンは、aポリウレタンプレポリマーと、bアミン含有硬化剤と、の反応によって調製され、aおよびbのうちの少なくとも一方は、硫黄含有物質である、硫黄含有ポリ尿素ウレタン。項目73前記ポリウレタンプレポリマーが、aポリシアネートと、b活性水素含有物質と、の反応物を含有する、項目72に記載の硫黄含有ポリ尿素ウレタン。項目74前記ポリシアネートが、ポリイソシアネート、ポリイソチオシアネート、およびこれらの混合物から選択される、項目73に記載の硫黄含有ポリ尿素ウレタン。項目75前記活性水素物質が、ポリオール、ポリチオール、およびこれらの混合物からなる群より選択される、項目73に記載の硫黄含有ポリ尿素ウレタン。項目76前記アミン含有硬化剤が、第一級アミン-NH2、第二級アミン-NH-、およびこれらの組み合わせから独立して選択される少なくとも2個の官能基を有する、ポリアミンを含有する、項目72に記載の硫黄含有ポリ尿素ウレタン。項目77前記アミン含有硬化剤が、ポリオール、ポリチオール、およびポリチオールオリゴマーから選択される少なくとも1種の物質をさらに含有する、項目76に記載の硫黄含有ポリ尿素ウレタン。項目78硫黄含有ポリ尿素ウレタンを調製する方法であって、該方法は、a硫黄含有ポリシアネートと活性水素含有物質とを反応させて、ポリウレタンプレポリマーを形成する工程;およびb該ポリウレタンプレポリマーをアミン含有硬化剤と反応させる工程、を包含し、少なくとも部分的に硬化した場合に、少なくとも1.57の屈折率、少なくとも32のアッベ数および1.3グラム/cm3未満の密度を有するように適合される、方法。項目79工程aにおいて、前記ポリウレタンプレポリマーを、エピスルフィド含有物質と反応させる工程をさらに包含する、項目78に記載の方法。項目80前記硫黄含有ポリシアネートが、ポリイソチオシアネートを含有する、項目78に記載の方法。項目81前記硫黄含有ポリシアネートが、ポリイソチオシアネートとポリイソシアネートとの混合物を含有する、項目78に記載の方法。項目82前記活性水素含有物質が、硫黄を含まないポリオールを含有する、項目78に記載の方法。項目83前記活性水素含有物質が、ポリチオールを含有する、項目78に記載の方法。項目84前記活性水素含有物質が、硫黄を含まないポリオールとポリチオールとの混合物を含有する、項目78に記載の方法。項目85硫黄含有ポリ尿素ウレタンを調製する方法であって、該方法は、aポリイソシアネートを、硫黄含有活性水素含有物質と反応させて、ポリウレタンプレポリマーを形成する工程;およびb該ポリウレタンプレポリマーをアミン含有硬化剤と反応させる工程、を包含し、少なくとも部分的に硬化した場合に、少なくとも1.57の屈折率、少なくとも32のアッベ数および1.3グラム/cm3未満の密度を有するように適合される、方法。項目86前記ポリイソシアネートが、脂肪族ポリイソシアネート、脂環式ポリイソシアネート、芳香族ポリイソシアネート、およびこれらの混合物からなる群より選択される、項目85に記載の方法。項目87前記硫黄含有活性水素含有物質が、SH含有物質である、項目85に記載の方法。項目88前記SH含有物質が、ポリチオールである、項目87に記載の方法。項目89前記SH含有物質が、ポリチオールと、硫黄を含まないポリオールとの混合物を含有する、項目87に記載の方法。項目90前記硫黄含有活性水素含有物質が、ヒドロキシル官能性ポリスルフィドである、項目87に記載の方法。項目91前記アミン含有硬化剤が、硫黄含有アミン含有硬化剤である、項目87に記載の方法。項目92硫黄含有ポリ尿素ウレタンを含有する光学物品であって、該ポリ尿素ウレタンが、少なくとも部分的に硬化した場合に、少なくとも1.57の屈折率、少なくとも32のアッベ数および1.3グラム/cm3未満の密度を有するように適合されている、光学物品。項目93硫黄含有ポリ尿素ウレタンを含有する眼用レンズであって、該ポリ尿素ウレタンが、少なくとも部分的に硬化した場合に、少なくとも1.57の屈折率、少なくとも32のアッベ数および1.3グラム/cm3未満の密度を有するように適合されている、眼用レンズ。項目94硫黄含有ポリ尿素ウレタンを含有するフォトクロミック物品であって、該ポリ尿素ウレタンが、少なくとも1.57の屈折率、少なくとも32のアッベ数および1.3グラム/cm3未満の密度を有するように適合されている、フォトクロミック物品。項目95前記フォトクロミック物品が、少なくとも部分的に硬化した基材、および少なくともフォトクロミック量のフォトクロミック物質を備える、項目94に記載のフォトクロミック物品。項目96前記フォトクロミック物質が、前記基材に少なくとも部分的に吸収されている、項目95に記載のフォトクロミック物品。項目97前記基材が、少なくともフォトクロミック量のフォトクロミック物質を含有するコーティング組成物で少なくとも部分的にコーティングされている、項目95に記載のフォトクロミック物品。項目98前記フォトクロミック物質が、少なくとも1種のナフトピランを含有する、項目95に記載のフォトクロミック物品。項目99前記フォトクロミック物質が、スピロインドリンナフトオキサジン、スピロインドリンベンゾオキサジン、ベンゾピラン、ナフトピラン、有機金属ジチゾネート、フルギドおよびフルギミド、ならびにこれらの混合物からなる群より選択される、項目95に記載のフォトクロミック物品。項目100硫黄含有ポリ尿素ウレタン、少なくとも部分的に硬化した基材、およびフォトクロミック量のフォトクロミック材料を含有するフォトクロミック物品であって、該フォトクロミック材料は、該基材に少なくとも部分的に吸収されており、そして該物品は、少なくとも部分的に硬化した場合に、少なくとも1.57の屈折率、少なくとも32のアッベ数および1.3グラム/cm3未満の密度によって特徴付けられる、フォトクロミック物品。項目101硫黄含有ポリ尿素ウレタン、および少なくとも部分的に硬化した基材を含有する、フォトクロミック物品であって、該基材は、少なくともフォトクロミック量のフォトクロミック材料を含有するコーティング組成物で少なくとも部分的にコーティングされており、そして該ポリ尿素ウレタンは、少なくとも部分的に硬化した場合に、少なくとも1.57の屈折率、少なくとも32のアッベ数および1.3グラム/cm3未満の密度を有するように適合されている、フォトクロミック物品。本明細書の目的で、他に示されない限り、本明細書および特許請求の範囲において使用される、成分の量、反応条件などを表す全ての数字は、全ての例において、単語約によって修飾されていると理解されるべきである。従って、逆のことが示されない限り、以下の明細書および添付の特許請求の範囲において記載される数値パラメータは、近似であり、そして本発明によって得られることが求められる望ましい特性に依存して変動し得る。少なくとも、特許請求の範囲に対する均等論の適用を制限することを試みないが、各数値パラメータは、報告される有効桁数を考慮して、そして通常の丸め技術を適用することによって、解釈されるべきである。本発明の広い範囲を記載する数値範囲およびパラメータは、近似であるにもかかわらず、特定の実施例に記載される数値は、可能な限り正確に報告されている。しかし、任意の数値は、それぞれの試験手段において見出される標準偏差から必然的に生じる特定の誤差を、固有に含む。本明細書中および特許請求の範囲において使用される場合、用語シアネートとは、ブロックされておらず、そして反応性基例えば、チオール官能基、ヒドロキシル官能基、またはアミン官能基と共有結合を形成し得る、イソシアネート物質およびイソチオシアネート物質をいう。非限定的な実施形態において、本発明のポリシアネートは、イソシアネートNCO官能基、イソチオシアネートNCS官能基、およびイソシアネート官能基とイソチオシアネート官能基との組み合わせから選択される、少なくとも2個の官能基を含み得る。用語イソシアネートとは、硫黄を含まないシアネートをいう。用語イソチオシアネートとは、硫黄含有シアネートをいう。代替の非限定的な実施形態において、本発明のポリ尿素ウレタンは、重合すると、少なくとも1.57、または少なくとも1.58、または少なくとも1.60、または少なくとも1.62の屈折率を有する重合体を生成し得る。さらなる代替の非限定的な実施形態において、本発明のポリ尿素ウレタンは、重合すると、少なくとも32、または少なくとも35、または少なくとも38、または少なくとも39、または少なくとも40、または少なくとも44のアッベ数を有する重合体を生成し得る。屈折率およびアッベ数は、当該分野において公知の方法例えば、AmericanStandardTestMethodASTMNumberD542-00によって決定され得る。さらに、屈折率およびアッベ数は、種々の公知の器具を使用して決定され得る。本発明の非限定的な実施形態において、屈折率およびアッベ数は、i第7.3節に詳述されているように3つの標本のうちの最小ではなく、1個~2個のサンプル/標本を試験すること;およびii第8.1節に詳述されているように試験の前にサンプル/標本を調整するのではなく、調整されていないサンプルを試験することを除いて、ASTMD542-00に従って測定され得る。さらに、非限定的な実施形態において、Atago,モデルDR-M2Multi-WavelengthDigitalAbbeRefractometerを使用して、サンプル/標本の屈折率およびアッベ数を測定し得る。代替の非限定的な実施形態において、ポリシアネートの量および活性水素含有物質の量は、NCONCS:SHOHの当量比が1.0:1.0より大きくなり得るように、または少なくとも2.0:1.0、または少なくとも2.5:1、または4.5:1.0未満、または5.5:1.0未満であり得るように、選択され得る。さらなる代替の非限定的な実施形態において、NCONCSSHOHNRの当量比ここでRは水素またはアルキルであり得るは、1.0:1.0より大きくあり得るか、または少なくとも2.0:1.0、または少なくとも2.5:1、または4.5:1.0未満、または5.5:1.0未満であり得る。本発明のポリ尿素ウレタンの調製において有用なポリシアネートは、多数であり、そして広く変動する。本発明において使用するために適切なポリシアネートとしては、ポリマーのポリシアネート、ならびにC2~C20の直鎖ポリシアネート、分枝鎖ポリシアネート、環状ポリシアネートおよび芳香族ポリシアネートが挙げられ得るが、これらに限定されない。非限定的な例としては、骨格結合を有するポリイソシアネートおよびポリイソチオシアネートが挙げられ得、この骨格結合は、ウレタン結合-NH-CO-O-、チオウレタン結合-NH-CO-S-、チオカルバメート結合-NH-CS-O-、ジチオウレタン結合-NH-CS-S-およびこれらの組み合わせから選択される。ポリシアネートの分子量は、広く変動し得る。代替の非限定的な実施形態において、数平均分子量Mnは、少なくとも100グラム/モル、または少なくとも150グラム/モル、または15,000グラム/モル未満、または5000グラム/モル未満であり得る。数平均分子量は、公知の方法を使用して決定され得る。本明細書中および特許請求の範囲に記載される数平均分子量の値は、ポリスチレン標準物質を使用するゲル透過クロマトグラフィーGPCによって決定された。適切なポリシアネートの非限定的な例としては、少なくとも2個のイソシアネート基を有するポリイソシアネート;少なくとも2個のイソチオシアネート基を有するイソチオシアネート;これらの混合物;およびこれらの組み合わせ例えば、イソシアネート官能性とイソチオシアネート官能性とを有する物質が挙げられ得るが、これらに限定されない。ポリイソシアネートの非限定的な例としては、脂肪族ポリイソシアネート、脂環式ポリイソシアネートイソシアナト基のうちの1つ以上が脂環式環に直接結合しているもの、脂環式ポリイソシアネートイソシアナト基のうちの1つ以上が脂環式環に直接結合していないもの、芳香族ポリイソシアネートイソシアナト基のうちの1つ以上が芳香族環に直接結合しているもの、および芳香族ポリイソシアネートイソシアナト基のうちの1つ以上が芳香族環に直接結合していないものが挙げられ得るが、これらに限定されない。芳香族ポリイソシアネートが使用される場合、一般に、ポリ尿素ウレタンに色例えば、黄色が付かないような材料を選択するように、注意が払われるべきである。本発明の非限定的な実施形態において、ポリイソシアネートとしては、脂肪族または脂環式のジイソシアネート、芳香族ジイソシアネート、その環式二量体および環式三量体、およびこれらの混合物が挙げられ得るが、これらに限定されない。適切なポリイソシアネートの非限定的な例としては、DesmodurN3300ヘキサメチレンジイソシアネート三量体これは、Bayerから市販されている;DesmodurN340060ヘキサメチレンジイソシアネート二量体および40ヘキサメチレンジイソシアネート三量体が挙げられ得るが、これらに限定されない。非限定的な実施形態において、ポリイソシアネートは、ジシクロヘキシルメタンジイソシアネートおよびその異性体混合物を含有し得る。本明細書中および特許請求の範囲において使用される場合、用語異性体混合物とは、ポリイソシアネートの、シス-シス異性体と、トランス-トランス異性体と、シス-トランス異性体との混合物をいう。本発明において使用するための異性体混合物の非限定的な例としては、4,4’-メチレンビスシクロヘキシルイソシアネートトランス-トランス異性体本明細書中以下で、PICMパライソシアナトシクロヘキシルメタンと称される、PICMのシス-トランス異性体、PICMのシス-シス異性体、およびこれらの混合物が挙げられ得る。1つの非限定的な実施形態において、本発明において使用するために適切な、4,4’-メチレンビスシクロヘキシルイソシアネートの3つの異性体が、以下に示される。1つの非限定的な実施形態において、本発明において使用されるPICMは、4,4’-メチレンビスシクロヘキシルアミンPACMを、当該分野において周知の手順例えば、米国特許第2,644,007号および同第2,680,127号これらは、本明細書中に参考として援用されるに開示される手順によってホスゲン化することによって、調製され得る。PACM異性体混合物は、ホスゲン化されると、室温で液相、部分的に液相、または固相のPICMを生成し得る。PACM異性体混合物は、メチレンジアニリンの水素化によって、そして/または水ならびにアルコール例えば、メタノールおよびエタノールの存在下でのPACM異性体混合物の分別晶出によって、得られ得る。非限定的な実施形態において、異性体混合物は、10~100の、4,4’-メチレンビスシクロヘキシルイソシアネートPICMのトランス,トランス異性体を含有し得る。本発明の代替の非限定的な実施形態において使用され得るさらなる脂肪族ジイソシアネートおよび脂環式ジイソシアネートとしては、3-イソシアナト-メチル-3,5,5-トリメチルシクロヘキシル-イソシアネートIPDIこれは、ArcoChemicalから市販されている、およびメタ-テトラメチルキシレンジイソシアネート1,3-ビス1-イソシアナト-1-メチルエチル-ベンゼンこれは、CytecIndustriesInc.から、商標TMXDI.RTM.メタ脂肪族イソシアネートのもとで市販されているが挙げられる。本明細書中および特許請求の範囲において使用される場合、用語脂肪族ジイソシアネートおよび脂環式ジイソシアネートとは、2つのジイソシアネート反応性末端基を有する、直鎖に結合しているかまたは環状の、6個~100個の炭素原子をいう。本発明の非限定的な実施形態において、本発明において使用するための脂肪族ジイソシアネートおよび脂環式ジイソシアネートとしては、TMXDI、および式R-NCO2ここでRは、脂肪族基または脂環式基を表すの化合物が挙げられ得る。適切なポリシアネートのさらなる非限定的な例としては、脂肪族ポリイソシアネートおよび脂肪族ポリイソチオシアネート;エチレン性不飽和のポリイソシアネートおよびエチレン性不飽和のポリイソチオシアネート;脂環式ポリイソシアネートおよび脂環式ポリイソチオシアネート;イソシアネート基が芳香族環に直接結合していない芳香族ポリイソシアネートおよび芳香族ポリイソチオシアネート例えば、α,α’-キシレンジイソシアネート;イソシアネート基が芳香族環に直接結合している芳香族ポリイソシアネートおよび芳香族ポリイソチオシアネート例えば、ベンゼンジイソシアネート;スルフィド結合を含む脂肪族ポリイソシアネートおよび脂肪族ポリイソチオシアネート;スルフィド結合またはジスルフィド結合を含む芳香族ポリイソシアネートおよび芳香族ポリイソチオシアネート;スルホン結合を含む芳香族ポリイソシアネートおよび芳香族ポリイソチオシアネート;スルホン酸エステル型のポリイソシアネートおよびスルホン酸エステル型のポリイソチオシアネート例えば、4-メチル-3-イソシアナトベンゼンスルホニル-4’-イソシアナト-フェノールエステル;芳香族スルホンアミド型のポリイソシアネートおよび芳香族スルホンアミド型のポリイソチオシアネート;硫黄含有複素環式ポリイソシアネートおよび硫黄含有複素環式ポリイソチオシアネート例えば、チオフェン-2,5-ジイソシアネート;ポリシアネートの、ハロゲン化誘導体、アルキル化誘導体、アルコキシ化誘導体、硝酸化誘導体、カルボジイミド修飾された誘導体、尿素修飾された誘導体およびビウレット修飾された誘導体;ならびにポリシアネートの二量体化生成物および三量体化生成物が挙げられ得るが、これらに限定されない。さらなる非限定的な実施形態において、以下の一般式Iの物質が、ポリウレタンプレポリマーの調製において使用され得る:この一般式Iにおいて、R10およびR11は、各々独立して、C1~C3アルキルである。脂肪族ポリイソシアネートのさらなる非限定的な例としては、エチレンジイソシアネート、トリメチレンジイソシアネート、テトラメチレンジイソシアネート、ヘキサメチレンジイソシアネート、オクタメチレンジイソシアネート、ノナメチレンジイソシアネート、2,2’-ジメチルペンタンジイソシアネート、2,2,4-トリメチルヘキサンジイソシアネート、デカメチレンジイソシアネート、2,4,4,-トリメチルヘキサメチレンジイソシアネート、1,6,11-ウンデカントリイソシアネート、1,3,6-ヘキサメチレントリイソシアネート、1,8-ジイソシアナト-4-イソシアナトメチルオクタン、2,5,7-トリメチル-1,8-ジイソシアナト-5-イソシアナトメチルオクタン、ビスイソシアナトエチル-カーボネート、ビスイソシアナトエチルエーテル、2-イソシアナトプロピル-2,6-ジイソシアナトヘキサノエート、リジンジイソシアン酸メチルエステルおよびリジントリイソシアン酸メチルエステルが挙げられ得る。エチレン性不飽和のポリイソシアネートの例としては、ブテンジイソシアネートおよび1,3-ブタジエン-1,4-ジイソシアネートが挙げられ得るが、これらに限定されない。脂環式ポリイソシアネートとしては、イソホロンジイソシアネート、シクロヘキサンジイソシアネート、メチルシクロヘキサンジイソシアネート、ビスイソシアナトメチルシクロヘキサン、ビスイソシアナトシクロヘキシルメタン、ビスイソシアナトシクロヘキシル-2,2-プロパン、ビスイソシアナトシクロヘキシル-1,2-エタン、2-イソシアナトメチル-3-3-イソシアナトプロピル-5-イソシアナトメチル-ビシクロ[2.2.1]-ヘプタン、2-イソシアナトメチル-3-3-イソシアナトプロピル-6-イソシアナトメチル-ビシクロ[2.2.1]-ヘプタン、2-イソシアナトメチル-2-3-イソシアナトプロピル-5-イソシアナトメチル-ビシクロ[2.2.1]-ヘプタン、2-イソシアナトメチル-2-3-イソシアナトプロピル-6-イソシアナトメチル-ビシクロ[2.2.1]-ヘプタン、2-イソシアナトメチル-3-3-イソシアナトプロピル-6-2-イソシアナトエチル-ビシクロ[2.2.1]-ヘプタン、2-イソシアナトメチル-2-3-イソシアナトプロピル-5-2-イソシアナトエチル-ビシクロ[2.2.1]-ヘプタンおよび2-イソシアナトメチル-2-3-イソシアナトプロピル-6-2-イソシアナトエチル-ビシクロ[2.2.1]-ヘプタンが挙げられ得るが、これらに限定されない。イソシアネート基が芳香族環に直接結合していない芳香族ポリイソシアネートの例としては、ビスイソシアナトエチルベンゼン、α,α,α’,α’-テトラメチルキシレンジイソシアネート、1,3-ビス1-イソシアナト-1-メチルエチルベンゼン、ビスイソシアナトブチルベンゼン、ビスイソシアナトメチルナフタレン、ビスイソシアナトメチルジフェニルエーテル、フタル酸ビスイソシアナトエチル、メシチレントリイソシアネートおよび2,5-ジイソシアナトメチルフランが挙げられ得るが、これらに限定されない。イソシアネート基が芳香族環に直接結合している芳香族ポリイソシアネートとしては、フェニレンジイソシアネート、エチルフェニレンジイソシアネート、イソプロピルフェニレンジイソシアネート、ジメチルフェニレンジイソシアネート、ジエチルフェニレンジイソシアネート、ジイソプロピルフェニレンジイソシアネート、トリメチルベンゼントリイソシアネート、ベンゼントリイソシアネート、ナフタレンジイソシアネート、メチルナフタレンジイソシアネート、ジフェニルジイソシアネート、オルト-トルイジンジイソシアネート、オルト-トリリジンジイソシアネート、オルト-トリレンジイソシアネート、4,4’-ジフェニルメタンジイソシアネート、ビス3-メチル-4-イソシアナトフェニルメタン、ビスイソシアナトフェニルエチレン、3,3’-ジメトキシ-ビフェニル-4,4’-ジイソシアネート、トリフェニルメタントリイソシアネート、ポリマー4,4’-ジフェニルメタンジイソシアネート、ナフタレントリイソシアネート、ジフェニルメタン-2,4,4’-トリイソシアネート、4-メチルジフェニルメタン-3,5,2’,4’,6’-ペンタイソシアネート、ジフェニルエーテルジイソシアネート、ビスイソシアナトフェニルエーテルエチレングリコール、ビスイソシアナトフェニルエーテル-1,3-プロピレングリコール、ベンゾフェノンジイソシアネート、カルバゾールジイソシアネート、エチルカルバゾールジイソシアネートおよびジクロロカルバゾールジイソシアネートが挙げられ得るが、これらに限定されない。本発明において使用され得る脂肪族ジイソシアネートおよび脂環式ジイソシアネートのさらなる非限定的な例としては、3-イソシアナト-メチル-3,5,5-トリメチルシクロヘキシル-イソシアネートIPDIこれは、ArcoChemicalから市販されている、およびメタ-テトラメチルキシレンジイソシアネート1,3-ビス1-イソシアナト-1-メチルエチル-ベンゼンこれは、CytecIndustriesInc.から、商標TMXDI.RTM.メタ脂肪族イソシアネートのもとで市販されているが挙げられる。本発明の非限定的な実施形態において、本発明において使用するための脂肪族ジイソシアネートおよび脂環式ジイソシアネートとしては、TMXDI、および式R-NCO2の化合物ここでRは、脂肪族基または脂環式基を表すが挙げられ得る。ポリイソシアネートの非限定的な例としては、スルフィド結合を含む脂肪族ポリイソシアネート例えば、チオジエチルジイソシアネート、チオジプロピルジイソシアネート、ジチオジヘキシルジイソシアネート、ジメチルスルホンジイソシアネート、ジチオジメチルジイソシアネート、ジチオジエチルジイソシアネート、ジチオジプロピルジイソシアネートおよびジシクロヘキシルスルフィド-4,4’-ジイソシアネートが挙げられ得る。スルフィド結合またはジスルフィド結合を含む芳香族ポリイソシアネートの非限定的な例としては、ジフェニルスルフィド-2,4’-ジイソシアネート、ジフェニルスルフィド-4,4’-ジイソシアネート、3,3’-ジメトキシ-4,4’-ジイソシアナトジベンジルチオエーテル、ビス4-イソシアナトメチルベンゼン-スルフィド、ジフェニルジスルフィド-4,4’-ジイソシアネート、2,2’-ジメチルジフェニルジスルフィド-5,5’-ジイソシアネート、3,3’-ジメチルジフェニルジスルフィド-5,5’-ジイソシアネート、3,3’-ジメチルジフェニルジスルフィド-6,6’-ジイソシアネート、4,4’-ジメチルジフェニルジスルフィド-5,5’-ジイソシアネート、3,3’-ジメトキシジフェニルジスルフィド-4,4’-ジイソシアネートおよび4,4’-ジメトキシジフェニルジスルフィド-3,3’-ジイソシアネートが挙げられるが、これらに限定されない。ポリイソシアネートの非限定的な例としては、スルホン結合を含む芳香族ポリイソシアネート例えば、ジフェニルスルホン-4,4’-ジイソシアネート、ジフェニルスルホン-3,3’-ジイソシアネート、ベンジジンスルホン-4,4’-ジイソシアネート、ジフェニルメタンスルホン-4,4’-ジイソシアネート、4-メチルジフェニルメタンスルホン-2,4’-ジイソシアネート、4,4’-ジメトキシジフェニルスルホン-3,3’-ジイソシアネート、3,3’-ジメトキシ-4,4’-ジイソシアナトジベンジルスルホン、4,4’-ジメチルジフェニルスルホン-3,3’-ジイソシアネート、4,4’-ジ-tert-ブチル-ジフェニルスルホン-3,3’-ジイソシアネートおよび4,4’-ジクロロジフェニルスルホン-3,3’-ジイソシアネートが挙げられ得る。本発明において使用するための芳香族スルホンアミド型のポリイソシアネートの非限定的な例としては、4-メチル-3-イソシアナト-ベンゼン-スルホニルアニリド-3’-メチル-4’-イソシアネート、ジベンゼンスルホニル-エチレンジアミン-4,4’-ジイソシアネート、4,4’-メトキシベンゼンスルホニル-エチレンジアミン-3,3’-ジイソシアネートおよび4-メチル-3-イソシアナト-ベンゼン-スルホニルアニリド-4-エチル-3’-イソシアネートが挙げられ得る。代替の非限定的な実施形態において、ポリイソチオシアネートとしては、脂肪族ポリイソチオシアネート;脂環式ポリイソチオシアネート例えば、シクロヘキサンジイソチオシアネートであるが、限定されない;イソチオシアネート基が芳香族環に直接結合していない芳香族ポリイソチオシアネート例えば、α,α’-キシレンジイソチオシアネートであるが、限定されない;イソチオシアネート基が芳香族環に直接結合している芳香族ポリイソチオシアネート例えば、フェニレンジイソチオシアネートであるが、限定されない;複素環式ポリイソチオシアネート例えば、2,4,6-トリイソチオシアナト-1,3,5-トリアジンおよびチオフェン-2,5-ジイソチオシアネートであるが、限定されない;カルボニルポリイソチオシアネート;スルフィド結合を含む脂肪族ポリイソチオシアネート例えば、チオビス3-イソチオシアナトプロパンであるが、限定されない;イソチオシアネート基の硫黄原子に加えて硫黄原子を含む芳香族ポリイソチオシアネート;これらのポリイソチオシアネートの、ハロゲン化誘導体、アルキル化誘導体、アルコキシ化誘導体、硝酸化誘導体、カルボジイミド修飾された誘導体、尿素修飾された誘導体およびビウレット修飾された誘導体;ならびにこれらのポリイソチオシアネートの二量体化生成物および三量体化生成物が挙げられ得る。脂肪族ポリイソチオシアネートの非限定的な例としては、1,2-ジイソチオシアナトエタン、1,3-ジイソチオシアナトプロパン、1,4-ジイソチオシアナトブタンおよび1,6-ジイソチオシアナトヘキサンが挙げられる。イソチオシアネート基が芳香族環に直接結合している芳香族ポリイソチオシアネートの非限定的な例としては、1,2-ジイソチオシアナトベンゼン、1,3-ジイソチオシアナトベンゼン、1,4-ジイソチオシアナトベンゼン、2,4-ジイソチオシアナトトルエン、2,5-ジイソチオシアナト-m-キシレン、4,4’-ジイソチオシアナト-1,1’-ビフェニル、1,1’-メチレンビス4-イソチオシアナトベンゼン、1,1’-メチレンビス4-イソチオシアナト-2-メチルベンゼン、1,1’-メチレンビス4-イソチオシアナト-3-メチルベンゼン、1,1’-1,2-エタン-ジイルビス4-イソチオシアナトベンゼン、4,4’-ジイソチオシアナトベンゾフェノン、4,4’-ジイソチオシアナト-3,3’-ジメチルベンゾフェノン、ベンズアニリド-3,4’-ジイソチオシアネート、ジフェニルエーテル-4,4’-ジイソチオシアネートおよびジフェニルアミン-4,4’-ジイソチオシアネートが挙げられ得るが、これらに限定されない。適切なカルボニルポリイソチオシアネートとしては、ヘキサン-ジオイルジイソチオシアネート、ノナンジオイルジイソチオシアネート、カルボニックジイソチオシアネート、1,3-ベンゼンジカルボニルジイソチオシアネート、1,4-ベンゼンジカルボニルジイソチオシアネートおよび2,2’-ビピリジン-4,4’-ジカルボニルジイソチオシアネートが挙げられ得るが、これらに限定されない。イソチオシアネート基の硫黄原子に加えて硫黄原子を含有する芳香族ポリイソチオシアネートの非限定的な例としては、1-イソチオシアナト-4-[2-イソチオシアナトスルホニル]ベンゼン、チオビス4-イソチオシアナトベンゼン、スルホニルビス4-イソチオシアナトベンゼン、スルフィニルビス4-イソチオシアナトベンゼン、ジチオビス4-イソチオシアナトベンゼン、4-イソチオシアナト-1-[4-イソチオシアナトフェニル-スルホニル]-2-メトキシベンゼン、4-メチル-3-イオチオシアナトベンゼン-スルホニル-4’-イソチオシアネートフェニルエステルおよび4-メチル-3-イソチオシアナトベンゼン-スルホニルアニリド-3’-メチル-4’-イソチオシアネートが挙げられ得るが、これらに限定されない。イソシアネート基とイソチオシアネート基とを有するポリシアネートの非限定的な例としては、脂肪族、脂環式、芳香族、複素環式のものが挙げられ得、またはイソチオシアネート基の硫黄原子に加えて硫黄原子を含み得る。このようなポリシアネートの非限定的な例としては、1-イソシアナト-3-イソチオシアナトプロパン、1-イソシアナト-5-イソチオシアナトペンタン、1-イソシアナト-6-イソチオシアナトヘキサン、イソシアナトカルボニルイソチオシアネート、1-イソシアナト-4-イソチオシアナトシクロヘキサン、1-イソシアナト-4-イソチオシアナトベンゼン、4-メチル-3-イソシアナト-1-イソチオシアナトベンゼン、2-イソシアナト-4,6-ジイソチオシアナト-1,3,5-トリアジン、4-イソシアナト-4’-イソチオシアナト-ジフェニルスルフィドおよび2-イソシアナト-2’-イソチオシアナトジエチルジスルフィドが挙げられるが、これらに限定されない。非限定的な実施形態において、ポリシアネートは、活性水素含有物質と反応して、ポリウレタンプレポリマーを形成し得る。活性水素含有物質は、様々であり、そして当該分野において公知である。非限定的な例としては、ヒドロキシル含有物質例えば、ポリオールであるが、限定されない;硫黄含有物質例えば、ヒドロキシル官能性ポリスルフィドおよびSH含有物質例えば、ポリチオールであるが、限定されないであるが、限定されない;ならびにヒドロキシル官能基とチオール官能基との両方を有する物質が挙げられ得る。本発明において使用するために適切なヒドロキシル含有物質としては、当該分野において公知である広範な種々の物質が挙げられ得る。非限定的な例としては、ポリエーテルポリオール、ポリエステルポリオール、ポリカプロラクトンポリオール、ポリカーボネートポリオール、およびこれらの混合物が挙げられ得るが、これらに限定されない。ポリエーテルポリオールおよびそれらを調製するための方法は、当業者に公知である。種々の型および分子量の多くのポリエーテルポリオールは、種々の製造業者から市販されている。ポリエーテルポリオールの非限定的な例としては、ポリオキシアルキレンポリオール、およびポリアルコキシ化ポリオールが挙げられ得るが、これらに限定されない。ポリオキシアルキレンポリオールは、公知の方法に従って調製され得る。非限定的な実施形態において、ポリオキシアルキレンポリオールは、アルキレンオキシド、またはアルキレンオキシドの混合物を、多価polyhydric開始剤または多価開始剤の混合物例えば、エチレングリコール、プロピレングリコール、グリセロール、およびソルビトールであるが、限定されないとの、酸または塩基により触媒される付加を使用する縮合によって、調製され得る。アルキレンオキシドの非限定的な例としては、エチレンオキシド、プロピレンオキシド、ブチレンオキシド、アミレンオキシド、アラルキレンオキシド例えば、スチレンオキシドであるが、限定されない、エチレンオキシドとプロピレンオキシドとの混合物が挙げられ得る。さらなる非限定的な実施形態において、ポリオキシアルキレンポリオールは、アルキレンオキシドの混合物を用いて、ランダムなオキシアルキル化または段階的なオキシアルキル化を使用して、調製され得る。このようなポリオキシアルキレンポリオールの非限定的な例としては、ポリオキシエチレン例えば、ポリエチレングリコールであるが、限定されない、ポリオキシプロピレン例えば、ポリプロピレングリコールであるが、限定されないが挙げられる。非限定的な実施形態において、ポリアルコキシ化ポリオールは、以下の一般式:によって表され得る。この一般式において、mおよびnは、各々が正の整数であり得、mとnとの合計は、5~70であり;R1およびR2は、各々が、水素、メチルまたはエチルであり;そしてAは、二価の連結基例えば、1個~8個の炭素原子を含み得る直鎖アルキレンもしくは分枝鎖アルキレン、フェニレン、およびC1~C9アルキル置換されたフェニレンである。mおよびnの選択される値は、選択される二価の連結基と一緒になって、このポリオールの分子量を決定し得る。ポリアルコキシ化ポリオールは、当該分野において公知の方法によって調製され得る。非限定的な実施形態において、4,4’-イソプロピリデンジフェノールなどのポリオールは、オキシラン含有物質例えば、エチレンオキシド、プロピレンオキシドおよびブチレンオキシドであるが、限定されないと反応して、ヒドロキシ官能性を有する、エトキシ化ポリオール、プロピル化ポリオールまたはブトキシ化ポリオールと一般に称されるものを形成し得る。ポリアルコキシレートポリオールを調製する際に使用するために適切なポリオールの非限定的な例としては、米国特許第6,187,444号の第10欄第1行~第20行その開示は、本明細書中に参考として援用されるに記載されているポリオールが挙げられ得る。本明細書中および特許請求の範囲において使用される場合、用語ポリエーテルポリオールは、ルイス酸触媒例えば、三フッ化ホウ素、塩化スズIVおよび塩化スルホニルであるが、限定されないの存在下での、テトラヒドロフランの重合によって調製される、一般に公知であるポリオキシテトラメチレンジオールを包含し得る。環状エーテル例えば、エチレンオキシド、プロピレンオキシド、トリメチレンオキシド、およびテトラヒドロフランであるが、限定されないと、脂肪族ジオール例えば、エチレングリコール、1,3-ブタンジオール、1,4-ブタンジオール、ジエチレングリコール、ジプロピレングリコール、1,2-プロピレングリコールおよび1,3-プロピレングリコールであるが、限定されないの共重合によって調製されるポリエーテルもまた、包含される。ポリエーテルポリオールの適合性混合物もまた、使用され得る。本明細書中で使用される場合、適合性とは、それらのポリオールが単一の相を形成するように、相互に可溶性であることを意味する。本発明において使用するための種々のポリエステルポリオールが、当該分野において公知である。適切なポリエステルポリオールとしては、ポリエステルグリコールが挙げられ得るが、これらに限定されない。本発明において使用するためのポリエステルグリコールとしては、4個~10個の炭素原子を有する1種以上のジカルボン酸例えば、アジピン酸、コハク酸またはセバシン酸であるが、限定されないと、2個~10個の炭素原子を有する1種以上の低分子量グリコール例えば、エチレングリコール、プロピレングリコール、ジエチレングリコール、1,4-ブタンジオール、ネオペンチルグリコール、1,6-ヘキサンジオールおよび1,10-デカンジオールであるが、限定されないとのエステル化生成物が挙げられ得る。ポリエステルポリオールを生成するためのエステル化手順は、例えば、文献D.M.Young,F.Hostettlerら,PolyestersfromLactone,UnionCarbideF-40,p.147に記載されている。非限定的な実施形態において、本発明において使用するためのポリオールとしては、ポリカプロラクトンポリオールが挙げられ得る。適切なポリカプロラクトンポリオールは、様々であり、そして当該分野において公知である。非限定的な実施形態において、ポリカプロラクトンポリオールは、カプロラクトンを、二官能性活性水素化合物例えば、水、または本明細書中に記載されるような低分子量のグリコールであるが、限定されないの存在下で縮合させることによって、調製され得る。適切なポリカプロラクトンポリオールの非限定的な例としては、SolvayChemicalからCAPAシリーズとして指定されている市販の物質これには、CAPA2047Aが挙げられるが、限定されない、およびDowChemical製のTONEシリーズ例えば、TONE0201であるが、限定されないが挙げられ得る。本発明において使用するためのポリカーボネートポリオールは、様々であり、そして当業者に公知である。適切なポリカーボネートポリオールとしては、市販されているもの例えば、EnichemS.p.A.製のRavecarbTM107であるが、限定されないが挙げられ得る。非限定的な実施形態において、ポリカーボネートポリオールは、本明細書中以下で、ポリ尿素ウレタンのグリコール成分に関して記載される有機グリコール例えば、ジオールと、ジアルキルカーボネート例えば、米国特許第4,160,853号に記載されるものとを反応させることによって、生成され得る。非限定的な実施形態において、ポリオールとしては、ポリヘキサメチルカーボネート例えば、HO-CH26-[O-CO-O-CH26]n-OHであり、この式において、nは、4~24、または4~10、または5~7の整数であるが挙げられ得る。非限定的な実施形態において、グリコール物質としては、低分子量のポリオール例えば、500グラム/モル未満の数平均分子量を有するポリオール、およびこれらの適合性混合物が挙げられ得る。本明細書中で使用される場合、適合性とは、これらのグリコールが単一の相を形成するように、相互に可溶性であることを意味する。これらのポリオールの非限定的な例としては、低分子量のジオールおよびトリオールが挙げられ得るが、これらに限定されない。さらなる非限定的な実施形態において、選択されるトリオールの量は、ポリウレタンにおける高度な架橋を回避するような量である。有機グリコールは、代表的に、2個~16個、または2個~6個、または2個~10個の炭素原子を含む。このようなグリコールの非限定的な例としては、エチレングリコール、プロピレングリコール、ジエチレングリコール、トリエチレングリコール、テトラエチレングリコール、ジプロピレングリコール、トリプロピレングリコール、1,2-ブタンジオール、1,3-ブタンジオール、1,4-ブタンジオール、2,2,4-トリメチル-1,3-ペンタンジオール、2-メチル-1,3-ペンタンジオール、1,3-ペンタンジオール、2,4-ペンタンジオール、1,5-ペンタンジオール、2,5-ヘキサンジオール、1,6-ヘキサンジオール、2,4-ヘプタンジオール、2-エチル-1,3-ヘキサンジオール、2,2-ジメチル-1,3-プロパンジオール、1,8-オクタンジオール、1,9-ノナンジオール、1,10-デカンジオール、1,4-シクロヘキサンジオール、1,4-シクロヘキサンジメタノール、1,2-ビスヒドロキシエチル-シクロヘキサン、グリセリン、テトラメチロールメタン例えば、ペンタエリトリトールであるが、限定されない、トリメチロールエタンおよびトリメチロールプロパン;ならびにこれらの異性体が挙げられ得るが、これらに限定されない。代替の非限定的な実施形態において、ヒドロキシ含有物質は、少なくとも200グラム/モル、または少なくとも1000グラム/モル、または少なくとも2000グラム/モルの分子量を有し得る。代替の非限定的な実施形態において、ヒドロキシ含有物質は、10,000グラム/モル未満、または15,000グラム/モル未満、または20,000グラム/モル未満、または32,000グラム/モル未満の数平均分子量を有し得る。非限定的な実施形態において、本発明において使用するためのポリエーテル含有ポリオール物質としては、少なくとも1種の低分子量のジカルボン酸例えば、アジピン酸から生成されるテルエステルteresterが挙げられ得る。本発明において使用するためのポリエーテルグリコールとしては、ポリテトラメチレンエーテルグリコールが挙げられ得るが、これに限定されない。非限定的な実施形態において、活性水素含有物質としては、エチレンオキシド-プロピレンオキシドのブロックおよび/またはエチレンオキシド-ブチレンオキシドのブロックを含む、ブロックポリマーが挙げられ得る。非限定的な実施形態において、活性水素含有物質としては、以下の化学式:のブロックポリマーが挙げられ得、この化学式において、Rは、水素またはC1~C6アルキルを表し得;Ynは、C0~C6炭化水素を表し得;nは、0~6の整数であり得;a、b、およびcは、各々が、0~300の整数であり得、ここでa、b、およびcは、このポリオールの数平均分子量が32,000グラム/モルを超えないように選択される。さらなる非限定的な実施形態において、PluronicR、PluronicL62D、TetronicRおよびTetronicこれらは、BASFから市販されているが、活性水素含有物質として、本発明において使用され得る。本発明において使用するために適切なポリオールの非限定的な例としては、直鎖または分枝鎖のアルカンポリオール例えば、1,2-エタンジオール、1,3-プロパンジオール、1,2-プロパンジオール、1,4-ブタンジオール、1,3-ブタンジオール、グリセロール、ネオペンチルグリコール、トリメチロールエタン、トリメチロールプロパン、ジ-トリメチロールプロパン、エリトリトール、ペンタエリトリトールおよびジ-ペンタエリトリトールであるが、限定されない;ポリアルキレングリコール例えば、ジエチレングリコール、ジプロピレングリコールおよび高級ポリアルキレングリコール例えば、200グラム/モル~2,000グラム/モルの数平均分子量を有し得るポリエチレングリコールであるが、限定されないであるが、限定されない;環状アルカンポリオール、例えば、シクロペンタンジオール、シクロヘキサンジオール、シクロヘキサントリオール、シクロヘキサンジメタノール、ヒドロキシプロピルシクロヘキサノールおよびシクロヘキサンジエタノールであるが、限定されない;芳香族ポリオール、例えば、ジヒドロキシベンゼン、ベンゼントリオール、ヒドロキシベンジルアルコールおよびジヒドロキシトルエンであるが、限定されない;ビスフェノール例えば、4,4’-イソプロピリデンジフェノール;4,4’-オキシビスフェノール、4,4’-ジヒドロキシベンゾフェノン、4,4’-チオビスフェノール、フェノールフタレイン、ビス4-ヒドロキシフェニルメタン、4,4’-1,2-エタンジイルビスフェノールおよび4,4’-スルホニルビスフェノール;ハロゲン化ビスフェノール例えば、4,4’-イソプロピリデンビス2,6-ジブロモフェノール、4,4’-イソプロピリデンビス2,6-ジクロロフェノールおよび4,4’-イソプロピリデンビス2,3,5,6-テトラクロロフェノールであるが、限定されない;アルコキシ化ビスフェノール例えば、1個~70個のアルコキシ基例えば、エトキシ基、プロポキシ基、α-ブトキシ基およびβ-ブトキシ基を有し得るアルコキシ化4,4’-イソプロピリデンジフェノールであるが、限定されない;ならびに対応するビスフェノールの水素化によって調製され得るビシクロヘキサノール例えば、4,4’-イソプロピリデン-ビシクロヘキサノール、4,4’-オキシビシクロヘキサノール、4,4’-チオビシクロヘキサノールおよびビス4-ヒドロキシシクロヘキサノールメタンであるが、限定されない;ポリウレタンポリオール、ポリエステルポリオール、ポリエーテルポリオール、ポリビニルアルコール、ヒドロキシ官能性アクリレートを含むポリマー、ヒドロキシ官能性メタクリレートを含むポリマー、ならびにアリルアルコールを含むポリマーが挙げられる。非限定的な実施形態において、ポリオールは、多官能性ポリオールから選択され得、これらとしては、トリメチロールプロパン、エトキシ化トリメチロールプロパン、ペンタエリトリトールが挙げられるが、これらに限定されない。さらなる非限定的な実施形態において、ポリオールは、2個以上のヒドロキシ官能基を有するポリウレタンプレポリマーであり得る。このようなポリウレタンプレポリマーは、上に列挙されたポリオールおよび上記ポリイソシアネートのいずれかから調製され得る。非限定的な実施形態において、OH:NCO当量比は、ポリウレタンプレポリマーを調製する際に遊離NCO基が実質的に生成されないように、選択され得る。非限定的な実施形態において、ポリエーテル含有ポリウレタンプレポリマーに存在するNCOすなわち、イソシアネート対OHの当量比は、2.0~5.5未満NCO/1.0OHの量であり得る。代替の非限定的な実施形態において、ポリウレタンプレポリマーは、50,000グラム/モル未満、または20,000グラム/モル未満、または10,000グラム/モル未満の数平均分子量Mnを有し得る。Mnは、種々の公知の方法を使用して、決定され得る。非限定的な実施形態において、Mnは、ポリスチレン標準物質を使用するゲル透過クロマトグラフィーGPCによって、決定され得る。非限定的な実施形態において、本発明において使用するための硫黄含有活性水素物質としては、SH含有物質例えば、少なくとも2個のチオール基を有するポリチオールであるが、限定されないが挙げられ得る。適切なポリチオールの非限定的な例としては、脂肪族ポリチオール、脂環式ポリチオール、芳香族ポリチオール、複素環式ポリチオール、ポリマーポリチオール、オリゴマーポリチオールおよびこれらの混合物が挙げられ得るが、これらに限定されない。水素含有物質は、エーテル結合-O-、スルフィド結合-S-、ポリスルフィド結合-Sx-であり、ここでxは、少なくとも2、または2~4であるおよびこのような結合の組み合わせが挙げられるがこれらに限定されない、連結を有し得る。本明細書中および特許請求の範囲において使用される場合、用語チオール、チオール基、メルカプトまたはメルカプト基とは、イソシアネート基とチオウレタン結合すなわち、-NH-CO-S-を形成し得る-SH基、またはイソチオシアネート基とジチオウレタン結合すなわち、-NH-CS-S-を形成し得る-SH基をいう。適切なポリチオールの非限定的な例としては、2,5-ジメルカプトメチル-1,4-ジチアン、ジメルカプトエチルスルフィド、ペンタエリトリトールテトラキス3-メルカプトプロピオネート、ペンタエリトリトールテトラキス2-メルカプトアセテート、トリメチロールプロパントリス3-メルカプトプロピオネート、トリメチロールプロパントリス2-メルカプトアセテート、4-メルカプトメチル-3,6-ジチア-1,8-オクタンジチオール、4-tert-ブチル-1,2-ベンゼンジチオール、4,4’-チオジベンゼンチオール、エタンジチオール、ベンゼンジチオール、エチレングリコールジ2-メルカプトアセテート、エチレングリコールジ3-メルカプトプロピオネート、ポリエチレングリコールジ2-メルカプトアセテートおよびポリエチレングリコールジ3-メルカプトプロピオネート、ジメルカプトジエチルスルフィドDMDS、3,6-ジオキサ-1,8-オクタンジチオール、2-メルカプトエチルエーテル、ならびにこれらの混合物が挙げられ得るが、これらに限定されない。非限定的な実施形態において、ポリチオールは、以下の一般式によって表される物質から選択され得、この一般式において、R1およびR2は、独立して、直鎖アルキレン、分枝鎖アルキレン、環状アルキレン、フェニレンおよびC1~C9アルキル置換されたフェニレンから選択され得る。直鎖アルキレンまたは分枝鎖アルキレンの非限定的な例としては、メチレン、エチレン、1,3-プロピレン、1,2-プロピレン、1,4-ブチレン、1,2-ブチレン、ペンチレン、ヘキシレン、ヘプチレン、オクチレン、ノニレン、デシレン、ウンデシレン、オクタデシレンおよびイコシレンが挙げられ得るが、これらに限定されない。環状アルキレンの非限定的な例としては、シクロペンチレン、シクロヘキシレン、シクロヘプチレン、シクロオクチレン、およびこれらのアルキル置換された誘導体が挙げられ得るが、これらに限定されない。非限定的な実施形態において、二価の連結基R1およびR2は、フェニレンおよびアルキル置換されたフェニレン例えば、メチル置換されたフェニレン、エチル置換されたフェニレン、プロピル置換されたフェニレン、イソプロピル置換されたフェニレンおよびノニル置換されたフェニレンから選択され得る。さらなる非限定的な実施形態において、R1およびR2は、各々が、メチレンまたはエチレンである。一般式IIによって表されるポリチオールは、任意の公知の方法によって調製され得る。非限定的な実施形態において、式IIのポリチオールは、強酸触媒例えば、メタンスルホン酸であるが、限定されないの存在下、反応混合物から水またはアルコールを除去しながらの、3-メルカプト-1,2-プロパンジオールChemicalAbstractServiceCAS登録番号96-27-5と、チオール官能性カルボン酸またはチオール官能性カルボン酸エステルとの間での、エステル化反応またはエステル交換反応から調製され得る。式IIのポリチオールの非限定的な例としては、R1およびR2が各々メチレンである構造が挙げられる。非限定的な実施形態において、一般式IIによって表されるポリチオールは、チオグリセロールビス2-メルカプトアセテートであり得る。本明細書中および特許請求の範囲において使用される場合、用語チオグリセロールビス2-メルカプトアセテートとは、残留する出発物質を含む、任意の関連する、同時に生成するオリゴマー種とポリチオールモノマーとの組成物をいう。非限定的な実施形態において、チオール基の酸化的カップリングは、3-メルカプト-1,2-プロパンジオールとチオール官能性カルボン酸例えば、2-メルカプト酢酸であるが、限定されないとのエステル化から生じる反応混合物を、過剰の塩基例えば、アンモニア水であるが、限定されないで洗浄すると、起こり得る。このような酸化的カップリングは、ジスルフィド結合例えば、-S-S-結合であるが、限定されないを有するオリゴマーポリチオール種の形成を生じ得る。本発明において使用するために適切なポリチオールとしては、ジスルフィド結合を有するポリチオールオリゴマーが挙げられ得るが、これらに限定されず、これらのポリチオールオリゴマーは、少なくとも2個のチオール基を有するポリチオールと硫黄との、塩基性触媒の存在下での反応から調製され得る。非限定的な実施形態において、ポリチオールモノマーと硫黄との当量比は、m~m-1であり得、ここで、mは、2~21の整数を表し得る。ポリチオールは、上記の例例えば、2,5-ジメルカプトメチル-1,4-ジチアンであるが、限定されないから選択され得る。代替の非限定的な実施形態において、硫黄は、結晶性硫黄、コロイド状硫黄、粉末硫黄および昇華した硫黄の形態であり得、そして少なくとも95、または少なくとも98の純度を有し得る。同時に生成するオリゴマー種の非限定的な例としては、以下の一般式:によって表される物質が挙げられ得、この一般式において、R1およびR2は、上に記載されたとおりであり得、nおよびmは、独立して、0~21の整数であり得、そしてnmは、少なくとも1であり得る。別の非限定的な実施形態において、ポリチオールオリゴマーは、ジスルフィド結合を有し得、そして以下の一般式IVによって表される物質が挙げられ得る。一般式IVにおいて、nは、1~21の整数を表し得る。非限定的な実施形態において、一般式IVによって表されるポリチオールオリゴマーは、本明細書中で先に記載されたように、2,5-ジメルカプトメチル-1,4-ジチアンと硫黄との、塩基性触媒の存在下での反応によって、調製され得る。非限定的な実施形態において、本発明において使用するためのポリチオールとしては、以下の構造式によって表される少なくとも1種のポリチオールが挙げられ得る。1,3-ジチオランを含むスルフィド含有ポリチオール例えば、式IV’aおよびIV’bまたは1,3-ジチアンを含むスルフィド含有ポリチオール例えば、式IV’cおよびIV’dは、asym-ジクロロアセトンをポリメルカプタンと反応させ、次いで、その反応生成物を、ポリメルカプトアルキルスルフィド、ポリメルカプタンまたはこれらの混合物と反応させることによって、調製され得る。asym-ジクロロアセトンとの反応において使用するために適切なポリメルカプタンの非限定的な例としては、以下の式によって表される物質が挙げられ得るが、これらに限定されず、この式において、Yは、CH2またはCH2-S-CH2を表し得、そしてnは、0~5の整数であり得る。非限定的な実施形態において、本発明における、asym-ジクロロアセトンとの反応のためのポリメルカプタンは、エタンジチオール、プロパンジチオール、およびこれらの混合物から選択され得る。上記反応を行うために適切な、asym-ジクロロアセトンおよびポリメルカプタンの量は、変動し得る。非限定的な実施形態において、asym-ジクロロアセトンおよびポリメルカプタンは、反応混合物中に、ジクロロアセトン対ポリメルカプタンのモル比が1:1~1:10であり得るような量で存在し得る。asym-ジクロロアセトンをポリメルカプタンと反応させるために適切な温度は、変動し得る。非限定的な実施形態において、asym-ジクロロアセトンとポリメルカプタンとの反応は、0°C~100°Cの範囲内の温度で実施され得る。asym-ジクロロアセトンとポリメルカプタンとの反応生成物との反応において使用するために適切なポリメルカプタンの非限定的な例としては、上記一般式1によって表される物質、芳香族ポリメルカプタン、シクロアルキルポリメルカプタン、複素環式ポリメルカプタン、分枝鎖ポリメルカプタン、およびこれらの混合物が挙げられ得るが、これらに限定されない。asym-ジクロロアセトンとポリメルカプタンとの反応生成物との反応において使用するために適切なポリメルカプトアルキルスルフィドの非限定的な例としては、以下の式によって表される物質が挙げられ得るが、これらに限定されず、この式において、Xは、O、SまたはSeを表し得、nは、0~10の整数であり得、mは、0~10の整数であり得、pは、1~10の整数であり得、qは、0~3の整数であり得、ただし、mnは、1~20の整数である。本発明において使用するために適切なポリメルカプトアルキルスルフィドの非限定的な例としては、分枝鎖ポリメルカプトアルキルスルフィドが挙げられ得る。非限定的な実施形態において、本発明において使用するためのポリメルカプトアルキルスルフィドは、ジメルカプトエチルスルフィドであり得る。asym-ジクロロアセトンとポリメルカプタンとの反応生成物と反応するために適切な、ポリメルカプタン、ポリメルカプトアルキルスルフィド、またはこれらの混合物の量は、変動し得る。非限定的な実施形態において、ポリメルカプタン、ポリメルカプトアルキルスルフィド、またはこれらの混合物は、反応混合物中に、反応生成物対ポリメルカプタン、ポリメルカプトアルキルスルフィド、またはこれらの混合物の当量比が、1:1.01~1:2であり得るような量で存在し得る。さらに、この反応を行うために適切な温度は、変動し得る。非限定的な実施形態において、ポリメルカプタン、ポリメルカプトアルキルスルフィド、またはこれらの混合物と、反応生成物との反応は、0°C~100°Cの範囲内の温度で行われ得る。非限定的な実施形態において、asym-ジクロロアセトンとポリメルカプタンとの反応は、酸触媒の存在下で行われ得る。酸触媒は、広範な種々の当該分野において公知のもの例えば、ルイス酸およびブレンステッド酸であるが、限定されないから選択され得る。適切な酸触媒の非限定的な例としては、Ullmann’sEncyclopediaofIndustrialChemistry,第5版,1992,第A21巻,pp.673~674に記載されているものが挙げられ得る。さらなる代替の非限定的な実施形態において、酸触媒は、三フッ化ホウ素エーテラート、塩化水素、トルエンスルホン酸、およびこれらの混合物から選択され得る。酸触媒の量は、変動し得る。非限定的な実施形態において、酸触媒の適切な量は、反応混合物の0.01重量~10重量であり得る。別の非限定的な実施形態において、asym-ジクロロアセトンとポリメルカプタンとの反応生成物は、塩基の存在下で、ポリメルカプトアルキルスルフィド、ポリメルカプタンまたはこれらの混合物と反応し得る。この塩基は、広範な種々の当該分野において公知のもの例えば、ルイス塩基およびブレンステッド塩基であるが、限定されないから選択され得る。適切な塩基の非限定的な例としては、Ullmann’sEncyclopediaofIndustrialChemistry,第5版,1992,第A21巻,pp.673~674に記載されているものが挙げられ得る。さらなる非限定的な実施形態において、塩基は、水酸化ナトリウムであり得る。塩基の量は、変動し得る。非限定的な実施形態において、最初の反応の反応生成物に対する塩基の適切な当量比は、1:1~10:1であり得る。別の非限定的な実施形態において、これらのスルフィド含有ポリチオールの調製は、溶媒の使用を包含し得る。この溶媒は、広範な種々の当該分野において公知のものから選択され得る。さらなる非限定的な実施形態において、asym-ジクロロアセトンとポリメルカプタンとの反応は、溶媒の存在下で行われ得る。この溶媒は、広範な種々の公知の物質から選択され得る。非限定的な実施形態において、この溶媒は、有機溶媒不活性有機溶媒を含むから選択され得るが、これらに限定されない。適切な溶媒の非限定的な例としては、クロロホルム、ジクロロメタン、1,2-ジクロロエタン、ジエチルエーテル、ベンゼン、トルエン、酢酸およびこれらの混合物が挙げられ得るが、これらに限定されない。なおさらなる実施形態において、asym-ジクロロアセトンとポリメルカプタンとの反応は、溶媒としてのトルエンの存在下で行われ得る。別の実施形態において、asym-ジクロロアセトンとポリメルカプタンとの反応生成物は、溶媒の存在下で、ポリメルカプトアルキルスルフィド、ポリメルカプタンまたはこれらの混合物と反応し得、ここで、この溶媒は、有機溶媒不活性有機溶媒を含むから選択され得るが、これらに限定されない。適切な有機溶媒および不活性溶媒の非限定的な例としては、アルコール例えば、メタノール、エタノールおよびプロパノールであるが、限定されない;芳香族炭化水素溶媒例えば、ベンゼン、トルエン、キシレンであるが、限定されない;ケトン例えば、メチルエチルケトンであるが、限定されない;水およびこれらの混合物が挙げられ得る。さらなる非限定的な実施形態において、この反応は、溶媒系としてのトルエンと水との混合物の存在下で行われ得る。別の非限定的な実施形態において、この反応は、溶媒としてのエタノールの存在下で行われ得る。溶媒の量は、広範に変動し得る。非限定的な実施形態において、溶媒の適切な量は、反応混合物の0重量~99重量であり得る。さらなる非限定的な実施形態において、この反応は、ニートで、すなわち、溶媒なしで行われ得る。別の非限定的な実施形態において、asym-ジクロロアセトンとポリメルカプタンとの反応は、脱水試薬の存在下で行われ得る。この脱水試薬は、広範な種々の当該分野において公知のものから選択され得る。この反応において使用するために適切な脱水試薬としては、硫酸マグネシウムが挙げられ得るが、これに限定されない。脱水試薬の量は、脱水反応の化学量論に従って、広く変動し得る。非限定的な実施形態において、本発明のスルフィド含有ポリチオールは、以下に示されるように、1,1-ジクロロアセトンを1,2-エタンジチオールと反応させて、2-メチル-2-ジクロロメチル-1,3-ジチオランを生成することによって、調製され得る。さらなる非限定的な実施形態において、1,1-ジクロロアセトンは、以下に示されるように、1,3-プロパンジチオールと反応させられて、2-メチル-2-ジクロロメチル-1,3-ジチアンを生成し得る。別の非限定的な実施形態において、2-メチル-2-ジクロロメチル-1,3-ジチオランは、以下に示されるように、ジメルカプトエチルスルフィドと反応させられて、本発明のジメルカプト1,3-ジチオラン誘導体を生成し得る。別の非限定的な実施形態において、2-メチル-2-ジクロロメチル-1,3-ジチオランは、以下に示されるように、1,2-エタンジチオールと反応させられて、本発明のジメルカプト1,3-ジチオラン誘導体を生成し得る。別の非限定的な実施形態において、2-メチル-2-ジクロロメチル-1,3-ジチアンは、以下に示されるように、ジメルカプトエチルスルフィドと反応させられて、本発明のジメルカプト1,3-ジチアン誘導体を生成し得る。別の非限定的な実施形態において、2-メチル-2-ジクロロメチル-1,3-ジチアンは、以下に示されるように、1,2-エタンジチオールと反応させられて、本発明のジメルカプト1,3-ジチアン誘導体を生成し得る。別の非限定的な実施形態において、本発明において使用するためのポリチオールとしては、以下のように、asym-ジクロロ誘導体をポリメルカプトアルキルスルフィドと反応させることによって調製される、少なくとも1種のオリゴマーポリチオールが挙げられ得る。この反応において、Rは、CH3、CH3CO、C1~C10アルキル、シクロアルキル、アリールアルキル、またはアルキル-COを表し得;Yは、C1~C10アルキル、シクロアルキル、C6~C14アリール、CH2pSmCH2q、CH2pSemCH2q、CH2pTemCH2qを表し得、ここでmは、1~5の整数であり得、そしてpおよびqは、各々が、1~10の整数であり得;nは、1~20の整数であり得;そしてxは、0~10の整数であり得る。さらなる非限定的な実施形態において、ポリチオエーテルオリゴマージチオールは、asym-ジクロロアセトンを、ポリメルカプトアルキルスルフィドと、塩基の存在下で反応させることによって、調製され得る。この反応において使用するために適切なポリメルカプトアルキルスルフィドの非限定的な例としては、本明細書中で先に記載された、一般式2によって表される物質が挙げられ得るが、これらに限定されない。この反応において使用するために適切な塩基としては、本明細書中で先に記載されたものが挙げられる。本発明において使用するために適切なさらなるポリメルカプトアルキルスルフィドの非限定的な例としては、分枝鎖ポリメルカプトアルキルスルフィドが挙げられ得る。非限定的な実施形態において、ポリメルカプトアルキルスルフィドは、ジメルカプトエチルスルフィドであり得る。非限定的な実施形態において、asym-ジクロロ誘導体とポリメルカプトアルキルスルフィドとの反応は、塩基の存在下で行われ得る。適切な塩基の非限定的な例としては、本明細書中で先に記載されたものが挙げられ得る。別の非限定的な実施形態において、asym-ジクロロ誘導体とポリメルカプトアルキルスルフィドとの反応は、相間移動触媒の存在下で行われ得る。本発明において使用するために適切な相間移動触媒は、公知であり、そして様々である。非限定的な例としては、テトラアルキルアンモニウム塩およびテトラアルキルホスホニウム塩が挙げられ得るが、これらに限定されない。さらなる非限定的な実施形態において、この反応は、相間移動触媒としてのテトラブチルホスホニウムブロミドの存在下で行われ得る。相間移動触媒の量は、広く変動し得る。非限定的な実施形態において、相間移動触媒の量は、ポリメルカプトスルフィド反応物質に対して、0当量~50当量、または0当量~10当量、または0当量~5当量であり得る。別の非限定的な実施形態において、ポリチオエーテルオリゴマージチオールの調製は、溶媒の使用を包含し得る。適切な溶媒の非限定的な例としては、本明細書中で先に記載されたものが挙げられ得る。非限定的な実施形態において、以下のように、nモルの1,1-ジクロロアセトンが、n1モルのポリメルカプトエチルスルフィドと反応して、ポリチオエーテルオリゴマージチオールを生成し得る。ここで、nは、1~20の整数を表し得る。さらなる非限定的な実施形態において、本発明のポリチオエーテルオリゴマージチオールは、以下のように、nモルの1,1-ジクロロエタンをn1モルのポリメルカプトエチルスルフィドと一緒に導入することによって、調製され得る。ここで、nは、1~20の整数を表し得る。非限定的な実施形態において、本発明において使用するためのポリチオールとしては、以下の構造式によって表され、そして以下の方法によって調製される、少なくとも1種のオリゴマーポリチオールが挙げられ得る。ここで、nは、1~20の整数であり得;R1は、1個以上のペンダント基ヒドロキシル基、アルキル基例えば、メチル基またはエチル基が挙げられ得るが、これらに限定されないを有するC2~C6のn-アルキレン基、C3~C6の分枝鎖アルキレン基;アルコキシ基、またはC6~C8シクロアルキレンであり得;R2は、C2~C6のn-アルキレン基、C2~C6の分枝鎖アルキレン基、C6~C8シクロアルキレン基またはC6~C10アルキルシクロアルキレン基または--[CH2--p--O--]q----CH2--r--であり得、そしてmは、0~10の有理数であり得、pは、独立して、2~6の整数であり得、qは、独立して、1~5の整数であり得、そしてrは、独立して、2~10の整数であり得る。式IV’fのポリチオールを調製する種々の方法は、米国特許第6,509,418号,第4欄第52行~第8欄第25行その開示は、本明細書中に参考として援用されるに詳細に記載されている。一般に、式IV’fのポリチオールは、1種以上のポリビニルエーテルモノマーと、1種以上のポリチオール物質とを含有する反応物質を反応させることによって、調製され得る。有用なポリビニルエーテルモノマーとしては、構造式V’:CH2=CH--O----R2--O--m--CH=CH2V’によって表されるジビニルエーテルが挙げられ得るが、これらに限定されず、構造式V’において、R2は、C2~C6のn-アルキレン基、C2~C6の分枝鎖アルキレン基、C6~C8シクロアルキレン基またはC6~C10アルキルシクロアルキレン基、または--[CH2--p--O--]q----CH2--r--であり得、そしてmは、0~10の有理数であり得、pは、独立して、2~6の整数であり得、qは、独立して、1~5の整数であり得、そしてrは、独立して、2~10の整数であり得る。非限定的な実施形態において、mは、0であり得る。使用するために適切なポリビニルエーテルモノマーの非限定的な例としては、ジビニルエーテルモノマー例えば、エチレングリコールジビニルエーテル、ジエチレングリコールジビニルエーテル、およびブタンジオールジビニルエーテルであるが、限定されないが挙げられ得る。代替の非限定的な実施形態において、ポリビニルエーテルモノマーは、20モル~50モル未満、または30モル~50モル未満の、ポリチオールを調製するために使用される反応物質を含み得る。式V’のジビニルエーテルは、ポリチオール例えば、式VI’:HS--R1--SHVI’を有するジチオールであるが、限定されないと反応し得る。式VI’において、R1は、C2~C6のn-アルキレン基;1個以上のペンダント基ヒドロキシル基、アルキル基例えば、メチル基またはメチル基が挙げられ得るが、これらに限定されないを有するC3~C6の分枝鎖アルキレン基;アルコキシ基、またはC6~C8シクロアルキレンであり得る。適切なポリチオールの非限定的な例としては、1,2-エタンジチオール、1,2-プロパンジチオール、1,3-プロパンジチオール、1,3-ブタンジチオール、1,4-ブタンジチオール、2,3-ブタンジチオール、1,3-ペンタンジチオール、1,5-ペンタンジチオール、1,6-ヘキサンジチオール、1,3-ジメルカプト-3-メチルブタン、ジペンタンジメルカプタン、エチルシクロヘキシルジチオールECHDT、ジメルカプトジエチルスルフィド、メチル置換されたジメルカプトジエチルスルフィド、ジメチル置換されたジメルカプトジエチルスルフィド、ジメルカプトジオキサオクタン、1,5-ジメルカプト-3-オキサペンタン、ペンタエリトリトールテトラキス-3-メルカプトプロピオネート、ペンタエリトリトールテトラキス-2-メルカプトアセテート、トリメチロールプロパントリス-2-メルカプトアセテート、およびこれらの混合物が挙げられ得るが、これらに限定されない。非限定的な実施形態において、式VI’のポリチオールは、ジメルカプトジエチルスルフィドDMDSであり得る。代替の非限定的な実施形態において、ポリチオール物質は、少なくとも90g/モル、または1000グラム/モル以下、または90グラム/モル~500グラム/モルの数平均分子量を有し得る。さらなる非限定的な実施形態において、ポリチオール対ジビニルエーテル物質の化学量論比は、1当量未満のポリビニルエーテル対1当量のポリチオールであり得る。非限定的な実施形態において、反応物質は、1種以上のフリーラジカル触媒をさらに含有し得る。適切なフリーラジカル触媒の非限定的な例としては、アゾ化合物例えば、アゾビスニトリル化合物例えば、アゾビスイソブチロニトリルAIBNであるが、限定されない;有機過酸化物例えば、過酸化ベンゾイルおよび過酸化t-ブチルであるが、限定されない;無機過酸化物および類似のフリーラジカル発生物質が挙げられ得る。代替の非限定的な実施形態において、上記反応は、紫外線の照射によって、カチオン性光開始部分ありまたはなしでのいずれかで、実施され得る。非限定的な実施形態において、本発明において使用するためのポリチオールとしては、以下の構造式を有する、以下の反応によって調製される物質が挙げられ得る:ここで、nは、1~20の整数であり得る。式IV’gのポリチオールを調製する種々の方法は、WO03/042270第2頁第16行~第10頁第7行その開示は、本明細書中に参考として援用されるに詳細に記載されている。非限定的な実施形態において、ポリチオールとしては、100グラム/モル~3000グラム/モルの範囲の数平均分子量を有するプレポリマーが挙げられ得、このプレポリマーは、ジスルフィド結合-S-S-を含まず、そして適切な光開始剤の存在下での紫外線UVにより触媒されるフリーラジカル重合によって、調製され得る。使用のために適切な光開始剤は、広範に変動し得、そして当該分野において公知であるものが挙げられる。使用される光開始剤の量は、広範に変動し得、そして当業者に公知であるような通常の量を含み得る。非限定的な実施形態において、1-ヒドロキシシクロヘキシルフェニルケトンIrgacure184が、混合物中に存在する重合性モノマーの総重量に基づいて、0.05重量~0.10重量の量で使用され得る。非限定的な実施形態において、式IV’gのポリチオールは、上に示されたように、nモルのアリルスルフィドとn1モルのジメルカプトジエチルスルフィドとを反応させることによって、調製され得る。非限定的な実施形態において、本発明において使用するためのポリチオールとしては、以下の構造式によって表され、そして以下のように調製される物質が挙げられ得る:ここで、nは、1~20の整数であり得る。式IV’hのポリチオールを調製するための種々の方法は、WO/01/66623A1,第3頁第19行~第6頁第11行その開示は、本明細書中に参考として援用されるに詳細に記載されている。一般に、このポリチオールは、ジチオールなどのチオールと、脂肪族の環含有非共役ジエンとの、触媒の存在下での反応によって調製され得る。この反応において使用するために適切なチオールの非限定的な例としては、低級アルキレンチオール例えば、エタンジチオール、ビニルシクロヘキシルジチオール、ジシクロペンタジエンジチオール、ジペンテンジメルカプタン、およびヘキサンジチオール;アリールチオール例えば、ベンゼンジチオール;チオグリコール酸およびチオプロピオン酸のポリオールエステルが挙げられ得るが、これらに限定されない。適切なシクロジエンの非限定的な例としては、ビニルシクロヘキセン、ジペンテン、ジシクロペンタジエン、シクロドデカジエン、シクロオクタジエン、2-シクロペンテン-1-イル-エーテル、5-ビニル-2-ノルボルネンおよびノルボルナジエンが挙げられ得るが、これらに限定されない。上記反応のために適切な触媒の非限定的な例としては、アゾフリーラジカル開始剤または過酸化物フリーラジカル開始剤例えば、DuPontからVAZOTMの商品名のもとで市販されているアゾビスアルキレンニトリルが挙げられ得る。さらなる非限定的な実施形態において、ジメルカプトエチルスルフィドは、上に示されるように、VAZO-52触媒を用いて、4-ビニル-1-シクロヘキセンと反応し得る。別の非限定的な実施形態において、本発明において使用するためのポリチオールとしては、以下の構造式および反応によって表される物質が挙げられ得る:ここで、nは、1~20の整数であり得る。式IV’iのポリチオールを調製する種々の方法は、米国特許第5,225,472号,第2欄第8行~第5欄第8行に詳細に記載されている。非限定的な実施形態において、上記のような1,8-ジメルカプト-3,6-ジオキサオクタンDMDOを、無水塩化亜鉛の存在下で、ギ酸エチルで置き換え得る。非限定的な実施形態において、本発明において使用するためのポリチオールとしては、以下の構造式および反応スキームによって表される物質が挙げられ得る:ここで、R1は、C1~C6のn-アルキレン、C2~C6の分枝鎖アルキレン、C6~C8シクロアルキレン、C6~C10アルキルシクロアルキレン、C6~C8アリール、C6~C10アルキル-アリール、エーテル結合もしくはチオエーテル結合もしくはエステル結合もしくはチオエステル結合またはこれらの組み合わせを含むアルキル基、--[CH2--p--X--]q----CH2--r--この式において、Xは、OまたはSであり得、pは、2~6の整数であり得、qは、1~5の整数であり得、rは、0~10の整数であり得るであり得;R2は、水素またはメチルであり得;そしてR3は、C1~C6のn-アルキレン、C2~C6の分枝鎖アルキレン、C6~C8シクロアルキレン、C6~C10アルキルシクロアルキレン、C6~C8アリール、C6~C10アルキル-アリール、エーテル結合もしくはチオエーテル結合もしくはエステル結合もしくはチオエステル結合またはこれらの組み合わせを含むアルキル基、あるいは--[CH2--p--X--]q----CH2--r--この式において、Xは、OまたはSであり得、pは、2~6の整数であり得、qは、1~5の整数であり得、rは、0~10の整数であり得るであり得る。一般に、構造IV’jのポリチオールは、ジメタアクリレートモノマーと1種以上のポリチオールとを反応させることによって、調製され得る。適切なジメタアクリレートモノマーの非限定的な例は、広く変動し得、そして当該分野において公知のもの例えば、エチレングリコールジメタアクリレート、1,3-ブチレングリコールジメタアクリレート、1,4-ブタンジオールジメタアクリレート、2,3-ジメチルプロパン1,3-ジメタアクリレート、1,6-ヘキサンジオールジメタアクリレート、プロピレングリコールジメタアクリレート、ジプロピレングリコールジメタアクリレート、トリプロピレングリコールジメタアクリレート、テトラプロピレングリコールジメタアクリレート、エトキシ化ヘキサンジオールジメタアクリレート、プロポキシ化ヘキサンジオールジメタアクリレート、ネオペンチルグリコールジメタアクリレート、アルコキシ化ネオペンチルグリコールジメタアクリレート、ヘキシレングリコールジメタアクリレート、ジエチレングリコールジメタアクリレート、ポリエチレングリコールジメタアクリレート、ポリブタジエンジメタアクリレート、チオジエチレングリコールジメタアクリレート、トリメチレングリコールジメタアクリレート、トリエチレングリコールジメタアクリレート、アルコキシ化ヘキサンジオールジメタアクリレート、アルコキシ化ネオペンチルグリコールジメタアクリレート、ペンタンジオールジメタアクリレート、シクロヘキサンジメタノールジメタアクリレート、エトキシ化ビス-フェノールAジメタアクリレートであるが、限定されないが挙げられ得る。構造IV’jのポリチオールを調製するために適切なポリチオールの非限定的な例は、広く変動し得、そして当該分野において公知のもの例えば、1,2-エタンジチオール、1,2-プロパンジチオール、1,3-プロパンジチオール、1,3-ブタンジチオール、1,4-ブタンジチオール、2,3-ブタンジチオール、1,3-ペンタンジチオール、1,5-ペンタンジチオール、1,6-ヘキサンジチオール、1,3-ジメルカプト-3-メチルブタン、ジペンタンジメルカプタン、エチルシクロヘキシルジチオールECHDT、ジメルカプトジエチルスルフィドDMDS、メチル置換されたジメルカプトジエチルスルフィド、ジメチル置換されたジメルカプトジエチルスルフィド、ジメルカプトジオキサオクタン、3,6-ジオキサ-1,8-オクタンジチオール、2-メルカプトエチルエーテル、1,5-ジメルカプト-3-オキサペンタン、2,5-ジメルカプトメチル-1,4-ジチアンDMMD、エチレングリコールジ2-メルカプトアセテート、エチレングリコールジ3-メルカプトプロピオネート、4-tert-ブチル-1,2-ベンゼンジチオール、ベンゼンジチオール、4,4’-チオジベンゼンチオール、ペンタエリトリトールテトラキス-3-メルカプトプロピオネート、ペンタエリトリトールテトラキス-2-メルカプトアセテート、トリメチロールプロパントリス-2-メルカプトアセテートであるが、限定されない、およびこれらの混合物が挙げられ得る。非限定的な実施形態において、式IV’jのポリチオールを調製するために使用されるジメタアクリレートは、エチレングリコールジメタアクリレートであり得る。別の非限定的な実施形態において、式IV’jのポリチオールを調製するために使用されるポリチオールは、ジメルカプトジエチルスルフィドDMDSであり得る。非限定的な実施形態において、式IV’jのポリチオールを生成するための反応は、塩基触媒の存在下で行われ得る。この反応において使用するために適切な塩基触媒は、広く変動し得、そして当該分野において公知のものから選択され得る。非限定的な例としては、第三級アミン塩基例えば、1,8-ジアザビシクロ[5.4.0]ウンデカ-7-エンDBUおよびN,N-ジメチルベンジルアミンが挙げられ得るが、これらに限定されない。使用される塩基触媒の量は、広く変動し得る。非限定的な実施形態において、この塩基触媒は、反応混合物の0.001重量~5.0重量の量で存在し得る。いずれの特定の理論によっても束縛されることを意図しないが、ポリチオールと、ジメタアクリレートモノマーと、塩基触媒との混合物が反応すると、二重結合が、ポリチオールのSH基と反応することによって少なくとも部分的に消費され得ると考えられる。非限定的な実施形態において、この混合物は、これらの二重結合が実質的に消費されて、SH含有量についての望ましい理論値が達成されるような時間にわたって、反応させられ得る。非限定的な実施形態において、この混合物は、1時間~5日間の時間にわたって反応させられ得る。別の非限定的な実施形態において、この混合物は、20°C~100°Cの温度で反応させられ得る。さらなる非限定的な実施形態において、この混合物は、0.5~20のSH含有量の理論値が達成されるまで、反応させられ得る。得られるポリチオールオリゴマーの数平均分子量Mnは、広く変動し得る。非限定的な実施形態において、ポリチオールオリゴマーの数平均分子量Mnは、その反応の化学量論によって決定され得る。代替の非限定的な実施形態において、ポリチオールオリゴマーのMnは、少なくとも400g/モル、または5000g/モル以下、または1000g/モル~3000g/モルであり得る。非限定的な実施形態において、本発明において使用するためのポリチオールとしては、以下の構造式および反応スキームによって表される物質が挙げられ得る:ここで、R1およびR3は、各々独立して、C1~C6のn-アルキレン、C2~C6の分枝鎖アルキレン、C6~C8シクロアルキレン、C6~C10アルキルシクロアルキレン、C6~C8アリール、C6~C10アルキル-アリール、エーテル結合もしくはチオエーテル結合もしくはエステル結合もしくはチオエステル結合またはこれらの組み合わせを含むアルキル基、--[CH2--p--X--]q----CH2--r--この式において、Xは、OまたはSであり得、pは、2~6の整数であり得、qは、1~5の整数であり得、rは、0~10の整数であり得るであり得;R2は、水素またはメチルであり得る。一般に、構造IV’kのポリチオールは、ポリチオメタアクリレートモノマーと、1種以上のポリチオールとを反応させることによって、調製され得る。適切なポリチオメタアクリレートモノマーの非限定的な例は、広く変動し得、そして当該分野において公知のもの例えば、1,2-エタンジチオールのジメタアクリレートこれらのオリゴマーを含む、ジメルカプトジエチルスルフィドのジメタアクリレートすなわち、2,2’-チオエタンジチオールジメタアクリレートこれらのオリゴマーを含む、3,6-ジオキサ-1,8-オクタンジチオールジメタアクリレートこれらのオリゴマーを含む、2-メルカプトエチルエーテルのジメタアクリレートこれらのオリゴマーを含む、4,4’-チオジベンゼンチオールのジメタアクリレートであるが、限定されない、およびこれらの混合物が挙げられ得る。ポリチオメタアクリレートモノマーは、ポリチオールから、当業者に公知の方法米国特許第4,810,812号、米国特許第6,342,571号;およびWO03/011925に開示される方法が挙げられるが、これらに限定されないを使用して調製され得る。構造IV’kのポリチオールを調製する際に使用するために適切なポリチオール物質の非限定的な例としては、当該分野において公知である広範な種々のポリチオール例えば、1,2-エタンジチオール、1,2-プロパンジチオール、1,3-プロパンジチオール、1,3-ブタンジチオール、1,4-ブタンジチオール、2,3-ブタンジチオール、1,3-ペンタンジチオール、1,5-ペンタンジチオール、1,6-ヘキサンジチオール、1,3-ジメルカプト-3-メチルブタン、ジペンタンジメルカプタン、エチルシクロヘキシルジチオールECHDT、ジメルカプトジエチルスルフィド、メチル置換されたジメルカプトジエチルスルフィド、ジメチル置換されたジメルカプトジエチルスルフィド、ジメルカプトジオキサオクタン、3,6-ジオキサ-1,8-オクタンジチオール、2-メルカプトエチルエーテル、1,5-ジメルカプト-3-オキサペンタン、2,5-ジメルカプトメチル-1,4-ジチアンDMMD、エチレングリコールジ2-メルカプトアセテート、エチレングリコールジ3-メルカプトプロピオネート、4-tert-ブチル-1,2-ベンゼンジチオール、ベンゼンジチオール、4,4’-チオジベンゼンチオール、ペンタエリトリトールテトラキス-3-メルカプトプロピオネート、ペンタエリトリトールテトラキス-2-メルカプトアセテート、トリメチロールプロパントリス-2-メルカプトアセテートであるが、限定されない、およびこれらの混合物が挙げられ得る。非限定的な実施形態において、式IV’kのポリチオールを調製するために使用されるポリチオメタアクリレートは、ジメルカプトジエチルスルフィドのジメタアクリレートすなわち、2,2’-チオジエタンチオールジメタクリレートであり得る。別の非限定的な実施形態において、式IV’kのポリチオールを調製するために使用されるポリチオールは、ジメルカプトジエチルスルフィドDMDSであり得る。非限定的な実施形態において、この反応は、塩基触媒の存在下で行われ得る。使用するために適切な塩基触媒の非限定的な例は、広く変動し得、そして当該分野において公知のものから選択され得る。非限定的な例としては、第三級アミン塩基例えば、1,8-ジアザビシクロ[5.4.0]ウンデカ-7-エンDBUおよびN,N-ジメチルベンジルアミンが挙げられ得るが、これらに限定されない。使用される塩基触媒の量は、広く変動し得る。非限定的な実施形態において、この塩基触媒は、反応混合物の0.001重量~5.0重量の量で存在し得る。非限定的な実施形態において、この混合物は、1時間~5日間の期間にわたって反応させられ得る。別の非限定的な実施形態において、この混合物は、20°C~100°Cの温度で反応させられ得る。さらなる非限定的な実施形態において、この混合物は、0.5~20のSH含有量についての理論値が達成されるまで、加熱され得る。得られるポリチオールオリゴマーの数平均分子量Mnは、広く変動し得る。非限定的な実施形態において、ポリチオールオリゴマーの数平均分子量Mnは、その反応の化学量論によって決定され得る。代替の非限定的な実施形態において、ポリチオールオリゴマーのMnは、少なくとも400g/モル、または5000g/モル以下、または1000400g/モル~3000g/モルであり得る。非限定的な実施形態において、本発明において使用するためのポリチオールとしては、以下の構造式および反応によって表される物質が挙げられ得る:ここで、R1は、水素またはメチルであり得、そしてR2は、C1~C6のn-アルキレン、C2~C6の分枝鎖アルキレン、C6~C8シクロアルキレン、C6~C10アルキルシクロアルキレン、C6~C8アリール、C6~C10アルキル-アリール、エーテル結合もしくはチオエーテル結合もしくはエステル結合もしくはチオエステル結合またはこれらの組み合わせを含むアルキル基、あるいは--[CH2--p--X--]q----CH2--r--この式において、Xは、OまたはSであり得、pは、2~6の整数であり得、qは、1~5の整数であり得、rは、0~10の整数であり得るであり得る。一般に、構造IV’lのポリチオールは、アリルメタアクリレートと、1種以上のポリチオールとを反応させることによって、調製され得る。構造IV’lのポリチオールを調製するために適切なポリチオールの非限定的な例としては、広範な種々の公知のポリチオール例えば、1,2-エタンジチオール、1,2-プロパンジチオール、1,3-プロパンジチオール、1,3-ブタンジチオール、1,4-ブタンジチオール、2,3-ブタンジチオール、1,3-ペンタンジチオール、1,5-ペンタンジチオール、1,6-ヘキサンジチオール、1,3-ジメルカプト-3-メチルブタン、ジペンタンジメルカプタン、エチルシクロヘキシルジチオールECHDT、ジメルカプトジエチルスルフィド、メチル置換されたジメルカプトジエチルスルフィド、ジメチル置換されたジメルカプトジエチルスルフィド、ジメルカプトジオキサオクタン、3,6-ジオキサ-1,8-オクタンジチオール、2-メルカプトエチルエーテル、1,5-ジメルカプト-3-オキサペンタン、2,5-ジメルカプトメチル-1,4-ジチアン、エチレングリコールジ2-メルカプトアセテート、エチレングリコールジ3-メルカプトプロピオネート、4-tert-ブチル-1,2-ベンゼンジチオール、ベンゼンジチオール、4,4’-チオジベンゼンチオール、ペンタエリトリトールテトラキス-3-メルカプトプロピオネート、ペンタエリトリトールテトラキス-2-メルカプトアセテート、トリメチロールプロパントリス-2-メルカプトアセテートであるが、限定されない、およびこれらの混合物が挙げられ得る。非限定的な実施形態において、式IV’lのポリチオールを調製するために使用されるポリチオールは、ジメルカプトジエチルスルフィドDMDSであり得る。非限定的な実施形態において、アリルメタアクリレートのメタアクリル酸二重結合は、最初に、塩基触媒の存在下でポリチオールと反応し得る。適切な塩基触媒の非限定的な例は、広く変動し得、そして当該分野において公知のものから選択され得る。非限定的な例としては、第三級アミン塩基例えば、1,8-ジアザビシクロ[5.4.0]ウンデカ-7-エンDBUおよびN,N-ジメチルベンジルアミンが挙げられ得るが、これらに限定されない。使用される塩基触媒の量は、広く変動し得る。非限定的な実施形態において、この塩基触媒は、反応混合物の0.001重量~5.0重量の量で存在し得る。非限定的な実施形態において、この混合物は、1時間~5日間の期間にわたって反応させられ得る。別の非限定的な実施形態において、この混合物は、20°C~100°Cの温度で反応させられ得る。さらなる非限定的な実施形態において、ポリチオールのSH基の、アリルメタアクリレートの実質的に全ての利用可能なメタアクリレート二重結合との反応に続いて、これらのアリル二重結合は、ラジカル開始剤の存在下で、残りのSH基と反応し得る。いずれの特定の理論によっても束縛されることを意図しないが、この混合物が加熱されるにつれて、これらのアリル二重結合は、残りのSH基と反応することによって、少なくとも部分的に消費され得ると考えられる。適切なラジカル開始剤の非限定的な例としては、アゾ型または過酸化物型のフリーラジカル開始剤例えば、アゾビスアルキレンニトリルが挙げられ得るが、これらに限定されない。非限定的な実施形態において、このフリーラジカル開始剤は、VAZOTMの商品名のもとで市販されているアゾビスアルキレンニトリルであり得る。代替の非限定的な実施形態において、VAZO-52触媒、VAZO-64触媒、VAZO-67触媒、またはVAZO-88触媒が、ラジカル開始剤として使用され得る。非限定的な実施形態において、上記混合物は、二重結合が実質的に消費されて、SH含有量についての望ましい理論値が達成されるような期間にわたって、加熱され得る。非限定的な実施形態において、この混合物は、1時間~5日間の期間にわたって加熱され得る。別の非限定的な実施形態において、この混合物は、40°C~100°Cの温度で加熱され得る。さらなる非限定的な実施形態において、この混合物は、0.5~20のSH含有量についての理論値が達成されるまで、加熱され得る。得られるポリチオールオリゴマーの数平均分子量Mnは、広く変動し得る。非限定的な実施形態において、ポリチオールオリゴマーの数平均分子量Mnは、その反応の化学量論によって決定され得る。代替の非限定的な実施形態において、ポリチオールオリゴマーのMnは、少なくとも400g/モル、または5000g/モル以下、または1000g/モル~3000g/モルであり得る。代替の非限定的な実施形態において、本発明において使用するための活性水素含有物質は、少なくとも200グラム/モル、または少なくとも300グラム/モル、または少なくとも750グラム/モル;または1,500グラム/モル以下、または2,500グラム/モル以下、または4,000グラム/モル以下の数平均分子量を有する、ポリエーテルグリコールおよびポリエステルグリコールから選択され得る。ヒドロキシル基とチオール基との両方を有する適切な物質の非限定的な例としては、2-メルカプトエタノール、3-メルカプト-1,2-プロパンジオール、グリセリンビス2-メルカプトアセテート、グリセリンビス3-メルカプトプロピオネート、1-ヒドロキシ-4-メルカプトシクロヘキサン、2,4-ジメルカプトフェノール、2-メルカプトヒドロキノン、4-メルカプトフェノール、1,3-ジメルカプト-2-プロパノール、2,3-ジメルカプト-1-プロパノール、1,2-ジメルカプト-1,3-ブタンジオール、トリメチロールプロパンビス2-メルカプトアセテート、トリメチロールプロパンビス3-メルカプトプロピオネート、ペンタエリトリトールモノ2-メルカプトアセテート、ペンタエリトリトールビス2-メルカプトアセテート、ペンタエリトリトールトリス2-メルカプトアセテート、ペンタエリトリトールモノ3-メルカプトプロピオネート、ペンタエリトリトールビス3-メルカプトプロピオネート、ペンタエリトリトールトリス3-メルカプトプロピオネート、ヒドロキシメチル-トリスメルカプトエチルチオメチルメタン、1-ヒドロキシエチルチオ-3-メルカプトエチルチオベンゼン、4-ヒドロキシ-4’-メルカプトジフェニルスルホン、ジヒドロキシエチルスルフィドモノ3-メルカプトプロピオネートおよびヒドロキシエチルチオメチル-トリスメルカプトエチルチオメタンが挙げられ得るが、これらに限定されない。本発明の非限定的な実施形態において、ポリシアネートと活性水素含有物質とが反応して、ポリウレタンプレポリマーを形成し得、そしてこのポリウレタンプレポリマーが、アミン含有硬化剤と反応し得る。さらなる非限定的な実施形態において、この活性水素含有物質としては、ポリオール、ポリチオールおよびポリチオールオリゴマーから選択される、少なくとも1種の物質が挙げられ得る。なおさらなる非限定的な実施形態において、このポリウレタンプレポリマーは、アミン硬化剤および活性水素含有物質と反応し得、ここでこの活性水素含有物質としては、ポリオール、ポリチオールおよびポリチオールオリゴマーから選択される、少なくとも1種の物質が挙げられ得る。別の非限定的な実施形態において、ポリシアネート、活性水素含有物質およびアミン含有硬化剤は、ワンポットプロセスで、一緒に反応し得る。さらなる非限定的な実施形態において、この活性水素含有物質としては、ポリオール、ポリチオールおよびポリチオールオリゴマーから選択される、少なくとも1種の物質が挙げられ得る。本発明において使用するためのアミン含有硬化剤は、多数であり、そして広く変動する。適切なアミン含有硬化剤の非限定的な例としては、脂肪族ポリアミン、脂環式ポリアミン、芳香族ポリアミンおよびこれらの混合物が挙げられ得るが、これらに限定されない。代替の非限定的な実施形態において、このアミン含有硬化剤は、第一級アミン-NH2、第二級アミン-NH-およびこれらの組み合わせから独立して選択される、少なくとも2個の官能基を有するポリアミンであり得る。さらなる非限定的な実施形態において、このアミン含有硬化剤は、少なくとも2個の第一級アミン基を有し得る。別の非限定的な実施形態において、このアミン含有硬化剤は、ポリアミンと、ポリチオールおよびポリオールから選択される少なくとも1種の物質との、混合物を含有し得る。適切なポリチオールおよびポリオールの非限定的な例としては、本明細書中で先に記載されたものが挙げられる。なお別の非限定的な実施形態において、アミン含有硬化剤は、硫黄含有アミン含有硬化剤であり得る。硫黄含有アミン含有硬化剤の非限定的な例としては、Ethacure300AlbemarleCorporationから市販されているが挙げられ得る。弱い色を有するポリ尿素ウレタンを生成するために望ましい1つの実施形態において、アミン硬化剤は、このアミン硬化剤が比較的弱い色を有するように、そして/またはこのアミン硬化剤が、アミンに色例えば、黄色が付くことを防止するように製造および/もしくは保存され得るように、選択され得る。本発明において使用するために適切なアミン含有硬化剤としては、以下の化学式:を有する物質が挙げられ得るが、これらに限定されず、この化学式において、R1およびR2は、各々独立して、メチル基、エチル基、プロピル基、およびイソプロピル基から選択され得、そしてR3は、水素および塩素から選択され得る。本発明において使用するためのアミン含有硬化剤の非限定的な例としては、LonzaLtd.Basel,Switzerlandによって製造される、以下の化合物が挙げられる:LONZACURE.RTM.M-DIPA:R1=C3H7;R2=C3H7;R3=HLONZACURE.RTM.M-DMA:R1=CH3;R2=CH3;R3=HLONZACURE.RTM.M-MEA:R1=CH3;R2=C2H5;R3=HLONZACURE.RTM.M-DEA:R1=C2H5;R2=C2H5;R3=HLONZACURE.RTM.M-MIPA:R1=CH3;R2=C3H7;R3=HLONZACURE.RTM.M-CDEA:R1=C2H5;R2=C2H5;R3=Clここで、R1、R2およびR3は、上記化学式に対応する。非限定的な実施形態において、アミン含有硬化剤としては、ジアミン硬化剤例えば、4,4’-メチレンビス3-クロロ-2,6-ジエチルアニリンLonzacure.RTM.M-CDEAこれは、米国において、AirProductsandChemical,Inc.Allentown,Pa.から入手可能であるが挙げられ得るが、これに限定されない。代替の非限定的な実施形態において、本発明において使用するためのアミン含有硬化剤としては、2,4-ジアミノ-3,5-ジエチル-トルエン、2,6-ジアミノ-3,5-ジエチル-トルエンおよびこれらの混合物まとめて、ジエチルトルエンジアミンまたはDETDAこれは、AlbemarleCorporationから、Ethacure100の商品名のもとで市販されている;ジメチルチオトルエンジアミンDMTDAこれは、AlbemarleCorporationから、Ethacure300商品名のもとで市販されている;4,4’-メチレン-ビス-2-クロロアニリンこれは、KingyorkerChemicalsから、MOCAの商品名のもとで市販されているが挙げられ得る。DETDAは、室温で液体であり得、25°Cで156cPsの粘度を有する。DETDAは、異性体であり得、2,4-異性体の範囲は、75~81の範囲であり、一方で、2,6-異性体の範囲は、18~24であり得る。非限定的な実施形態において、Ethacure100の色を安定化されたバージョンすなわち、黄色を減少させるための添加剤を含有する処方物であり、Ethacure100Sの商品名のもとで入手可能であるが、本発明において使用され得る。非限定的な実施形態において、アミン含有硬化剤は、重合反応において触媒として作用し得、そして得られる重合体に組み込まれ得る。アミン含有硬化剤の非限定的な例としては、エチレンアミンが挙げられ得る。適切なエチレンアミンとしては、エチレンジアミンEDA、ジエチレントリアミンDETA、トリエチレンテトラミンTETA、テトラエチレンペンタミンTEPA、ペンタエチレンヘキサミンPEHA、ピペラジン、モルホリン、置換モルホリン、ピペリジン、置換ピペリジン、ジエチレンジアミンDEDA、および2-アミノ-1-エチルピペラジンが挙げられ得るが、これらに限定されない。代替の非限定的な実施形態において、アミン含有硬化剤は、C1~C3ジアルキルトルエンジアミンの1種以上の異性体例えば、3,5-ジメチル-2,4-トルエンジアミン、3,5-ジメチル-2,6-トルエンジアミン、3,5-ジエチル-2,4-トルエンジアミン、3,5-ジエチル-2,6-トルエンジアミン、3,5-ジイソプロピル-2,4-トルエンジアミン、3,5-ジイソプロピル-2,6-トルエンジアミン、およびこれらの混合物であるが、限定されないから選択され得る。代替の非限定的な実施形態において、アミン含有硬化剤は、メチレンジアニリンまたはトリメチレングリコールジパラ-アミノ安息香酸であり得る。本発明の代替の非限定的な実施形態において、アミン含有硬化剤は、以下の一般式:のうちの1つを含み得る。さらなる代替の非限定的な実施形態において、アミン含有硬化剤としては、1種以上のメチレンビスアニリンこれは、一般式XVI~XXによって表され得る、1種以上のアニリンスルフィドこれは、一般式XXI~XXVによって表され得るおよび/または1種以上のビアニリンこれは、一般式XXVI~XXVIXによって表され得るが挙げられ得る。ここで、R3およびR4は、各々独立して、C1~C3アルキルを表し得、そしてR5は、水素およびハロゲン例えば、塩素および臭素であるが、限定されないから選択され得る。一般式XVによって表されるジアミンは、一般に、4,4’-メチレン-ビスジアルキルアニリンと記載され得る。一般式XVによって表され得るジアミンの適切な非限定的な例としては、4,4’-メチレン-ビス2,6-ジメチルアニリン、4,4’-メチレン-ビス2,6-ジエチルアニリン、4,4’-メチレン-ビス2-エチル-6-メチルアニリン、4,4’-メチレン-ビス2,6-ジイソプロピルアニリン、4,4’-メチレン-ビス2-イソプロピル-6-メチルアニリンおよび4,4’-メチレン-ビス2,6-ジエチル-3-クロロアニリンが挙げられるが、これらに限定されない。さらなる非限定的な実施形態において、アミン含有硬化剤としては、以下の一般式XXXによって表され得る物質が挙げられ得る:一般式XXXにおいて、R20、R21、R22、およびR23は、独立して、H、C1~C3アルキル、CH3-S-およびハロゲン例えば、塩素または臭素であるが、限定されないから選択され得る。本発明の非限定的な実施形態において、一般式XXXによって表され得るアミン含有硬化剤としては、ジエチルトルエンジアミンDETDAが挙げられ得、この場合、R23は、メチルであり、R20およびR21は、各々エチルであり、そしてR22は、水素である。さらなる非限定的な実施形態において、アミン含有硬化剤としては、4,4’-メチレンジアニリンが挙げられ得る。本発明の硫黄含有ポリ尿素ウレタンは、当該分野において公知である種々の技術を使用して、重合され得る。ポリシアネートと活性水素含有物質とを一緒に導入してポリウレタンプレポリマーを形成し、次いで、アミン含有硬化剤を導入することによって、ポリ尿素ウレタンが調製され得る、非限定的な実施形態において、この硫黄含有ポリ尿素ウレタンは、このプレポリマーを減圧下で脱気し、そしてこのアミン含有硬化剤を脱気することによって、重合され得る。さらなる非限定的な実施形態において、これらの材料は、減圧下で脱気され得る。このアミン含有硬化剤は、種々の方法および設備例えば、インペラおよび押出し機であるが、限定されないを使用して、プレポリマーと混合され得る。硫黄含有ポリ尿素ウレタンがワンポットプロセスによって調製され得る、別の非限定的な実施形態において、この硫黄含有ポリ尿素ウレタンは、ポリシアネートと、活性水素含有物質と、アミン含有硬化剤とを一緒に導入し、そしてこの混合物を脱気することによって、重合され得る。さらなる非限定的な実施形態において、この混合物は、減圧下で脱気され得る。レンズが形成され得る、別の非限定的な実施形態において、脱気された混合物は、鋳型に導入され得、そしてこの鋳型が、当該分野において公知である種々の従来の技術を使用して、加熱され得る。その熱硬化サイクルは、例えば、反応物質および存在する触媒の、反応性およびモル比に、大いに依存し得る。非限定的な実施形態において、この熱硬化サイクルは、プレポリマーと硬化剤との混合物、またはポリシアネートと活性水素含有物質と硬化剤との混合物を、室温~200°Cに、0.5時間~72時間にわたって加熱する工程を包含し得る。非限定的な実施形態において、ウレタン形成触媒が、本発明において使用されて、ポリウレタン形成物質の反応を増強し得る。適切なウレタン形成触媒は、変更され得、例えば、適切なウレタン形成触媒としては、NCO含有物質とOH含有物質との反応によるウレタンの形成のために有用であり、そしてアロホネートallophonateおよびイソシアネートの形成をもたらす副反応を加速する傾向をほとんど有さない、触媒が挙げられ得る。適切な触媒の非限定的な例は、ルイス塩基、ルイス酸およびUllmann’sEncyclopediaofIndustrialChemistry,第5版,1992,第A21巻,pp.673~674に記載されるような相間触媒の群から選択され得る。非限定的な実施形態において、この触媒は、有機酸のスズ塩例えば、オクタン酸スズ、ジラウリン酸ジブチルスズ、ジ酢酸ジブチルスズ、ジブチルスズメルカプチド、ジマレイン酸ジブチルスズ、ジ酢酸ジメチルスズ、ジラウリン酸ジメチルスズ、1,4-ジアザビシクロ[2.2.2]オクタン、およびこれらの混合物であるが、限定されないであり得る。代替の非限定的な実施形態において、この触媒は、オクタン酸亜鉛、ビスマス、または鉄アセチルアセトネートであり得る。適切な触媒のさらなる非限定的な例としては、第三級アミン例えば、トリエチルアミン、トリイソプロピルアミンおよびN,N-ジメチルベンジルアミンであるが、限定されないが挙げられ得る。このような適切な第三級アミンは、米国特許第5,693,738号の第10欄第6行~第38行その開示は、本明細書中に参考として援用されるに開示されている。非限定的な実施形態において、触媒は、ホスフィン、第三級アンモニウム塩および第三級アミン例えば、トリエチルアミン、トリイソプロピルアミンおよびN,N-ジメチルベンジルアミンであるが、限定されないから選択され得る。適切な第三級アミンのさらなる非限定的な例は、米国特許第5,693,738号の第10欄第6行~第38行その開示は、本明細書中に参考として援用されるに開示されている。ポリウレタンプレポリマーとアミン含有硬化剤とを一緒に導入することによって硫黄含有ポリ尿素ウレタンが調製され得る、非限定的な実施形態において、このポリウレタンプレポリマーは、アミン含有硬化剤と一緒に導入される間に、少なくとも1種のエピスルフィド含有物質と反応させられ得る。適切なエピスルフィド含有物質は、変化し得、そして少なくとも1個、または2個、またはそれより多くのエピスルフィド官能基を有する物質が挙げられ得るが、これらに限定されない。非限定的な実施形態において、このエピスルフィド含有物質は、以下の一般式:によって表される2個以上の部分を有し得、この一般式において、Xは、SまたはOであり得;Yは、C1~C10アルキル、O、またはSであり得;mは、0~2の整数であり得、そしてnは、0~10の整数であり得る。非限定的な実施形態において、Sの数値の比は、平均して、三員環を構成するSおよびOの合計の50以上である。式Vによって表される部分を2個以上有するエピスルフィド含有物質は、非環状骨格および/または環状骨格に結合し得る。この非環状骨格は、分枝していても分枝していなくてもよく、そしてスルフィド結合および/またはエーテル結合を含み得る。非限定的な実施形態において、このエピスルフィド含有物質は、エポキシ環を含む非環状物質の酸素を、硫黄、チオ尿素、チオシアネート、トリフェニルホスフィンスルフィド、または当該分野において公知であるような他の試薬を使用して置き換えることによって、得られ得る。さらなる非限定的な実施形態において、アルキルスルフィド型のエピスルフィド含有物質は、種々の公知の非環状ポリチオールを、エピクロロヒドリンと、アルカリの存在下で反応させて、アルキルスルフィド型のエポキシ物質を得;次いで、そのエポキシ環における酸素を上記のように置き換えることによって、得られ得る。代替の非限定的な実施形態において、環状骨格としては、以下の物質が挙げられ得る:a環状骨格が脂環式骨格であり得る、エピスルフィド含有物質、b環状骨格が芳香族骨格であり得る、エピスルフィド含有物質、およびc環状骨格がヘテロ原子として硫黄を含む複素環式骨格であり得る、エピスルフィド含有物質。さらなる非限定的な実施形態において、上記物質の各々は、スルフィド結合、エーテル結合、スルホン結合、ケトン結合、および/またはエステル結合を含み得る。脂環式骨格を有する適切なエピスルフィド含有物質の非限定的な例としては、1,3-ビスβ-エピチオプロピルチオシクロヘキサン、1,4-ビスβ-エピチオプロピルチオシクロヘキサン、1,3-ビスβ-エピチオプロピルチオメチルシクロヘキサン、1,4-ビスβ-エピチオプロピルチオメチルシクロヘキサン、ビス[4-β-エピチオプロピルチオシクロヘキシル]メタン、2,2-ビス[4-β-エピチオプロピルチオシクロヘキシル]プロパン、ビス[4-β-エピチオプロピルチオシクロヘキシル]スルフィド、4-ビニル-1-シクロヘキセンジエピスルフィド、4-エピチオエチル-1-シクロヘキセンスルフィド、4-エポキシ-1,2-シクロヘキセンスルフィド、2,5-ビスβ-エピチオプロピルチオ-1,4-ジチアン、および2,5-ビスβ-エピチオプロピルチオエチルチオメチル-1,4-ジチアンが挙げられ得るが、これらに限定されない。芳香族骨格を有する適切なエピスルフィド含有物質の非限定的な例としては、1,3-ビスβ-エピチオプロピルチオベンゼン、1,4-ビスβ-エピチオプロピルチオベンゼン、1,3-ビスβ-エピチオプロピルチオメチルベンゼン、1,4-ビスβ-エピチオプロピルチオメチルベンゼン、ビス[4-β-エピチオプロピルチオフェニル]メタン、2,2-ビス[4-β-エピチオプロピルチオフェニル]プロパン、ビス[4-β-エピチオプロピルチオフェニル]スルフィド、ビス[4-β-エピチオプロピルチオフェニル]スルホン、および4,4-ビスβ-エピチオプロピルチオビフェニルが挙げられ得るが、これらに限定されない。ヘテロ原子として硫黄原子を含む複素環式骨格を有する適切なエピスルフィド含有物質の非限定的な例としては、以下の一般式:によって表される物質が挙げられ得るが、これらに限定されず、この一般式において、mは、1~5の整数であり得;nは、0~4の整数であり得;aは、0~5の整数であり得;Uは、水素原子、または1個~5個の炭素原子を有するアルキル基であり得;Yは、-CH2CH2S-であり得;Zは、水素原子、1個~5個の炭素原子を有するアルキル基、または-CH2mSYnWから選択され得;Wは、以下の式:によって表されるエピチオプロピル基であり得、この式において、Xは、OまたはSであり得る。適切なエピスルフィド含有物質のさらなる非限定的な例としては、2,5-ビスβ-エピチオプロピルチオメチル-1,4-ジチアン;2,5-ビスβ-エピチオプロピルチオエチルチオメチル-1,4-ジチアン;2,5-ビスβ-エピチオプロピルチオエチル-1,4-ジチアン;2,3,5-トリβ-エピチオプロピルチオエチル-1,4-ジチアン;2,4,6-トリスβ-エピチオプロピルメチル-1,3,5-トリチアン;2,4,6-トリスβ-エピチオプロピルチオエチル-1,3,5-トリチアン;2,4,6-トリスβ-エピチオプロピルチオメチル-1,3,5-トリチアン;2,4,6-トリスβ-エピチオプロピルチオエチルチオエチル-1,3,5-トリチアン;ここで、Xは、上で定義されたとおりであり得るが挙げられ得るが、これらに限定されない。代替の非限定的な実施形態において、本発明の硫黄含有ポリ尿素ウレタンは、少なくとも0.4:1、または少なくとも0.8:1、または1.0:1、または2:0:1.0以下の、-NH2-NH--OHSH対NCONCSの当量比を有し得る。代替の非限定的な実施形態において、エピスルフィド含有物質は、エピスルフィド対NCOOHSHの比が、少なくとも0.01:1、または1:1、または少なくとも1.3:1.0、または4.0:1.0以下、または6.0:1.0以下であり得るような量で、存在し得る。非限定的な実施形態において、ポリウレタンプレポリマーは、DesmodurWと、一般式XXXI:XXXIHO-[-CH25-CO-O-]t-CH25-OHこの一般式においてtは、1~10の整数であるを有するポリカプロラクトンジオールとの反応生成物であり得る。非限定的な実施形態において、ポリエーテル含有ポリオールは、エチレンオキシド-プロピレンオキシドおよび/またはエチレンオキシド-ブチレンオキシドのブロックを含む、ブロックコポリマーを含み得る。非限定的な実施形態において、このポリエーテル含有ポリオールは、以下の化学式:のブロックポリマーを含み得る。この化学式において、Rは、水素またはC1~C6アルキルを表し得;Yは、CH2を表し得;nは、0~6の整数であり得;a、b、およびcは、各々が、0~300の整数であり得、ここで、a、b、およびcは、このポリオールの数平均分子量が32,000グラム/モルを超えないように選択される。非限定的な実施形態において、ポリウレタンプレポリマーは、構造式XXXII:のエピスルフィド含有物質と反応し得る。代替の非限定的な実施形態において、種々の公知の添加剤が、本発明の硫黄含有ポリ尿素ウレタンに組み込まれ得る。このような添加剤としては、光安定剤、熱安定剤、酸化防止剤、紫外線吸収剤、離型剤、静的非フォトクロミック色素、顔料および柔軟添加剤例えば、アルコキシ化フェノールベンゾエートおよびポリアルキレングリコールジベンゾエートであるが、限定されないが挙げられ得るが、これらに限定されない。黄色化防止添加剤の非限定的な例としては、3-メチル-2-ブテノール、有機ピロカーボネートおよびトリフェニルホスファイトCAS登録番号101-02-0が挙げられ得る。このような添加剤は、その添加剤が、総重量に基づいて、プレポリマーの10重量未満、または5重量未満、または3重量未満を構成するような量で存在し得る。代替の非限定的な実施形態において、上記任意の添加剤は、ポリシアネートと混合され得る。さらなる実施形態において、任意の添加剤は、水素含有物質と混合され得る。非限定的な実施形態において、得られる本発明の硫黄含有ポリ尿素ウレタンは、少なくとも部分的に硬化した場合に、固体であり得、そして本質的に透明であり、その結果、光学用途または眼用の用途のために適切である。代替の非限定的な実施形態において、この硫黄含有ポリ尿素ウレタンは、少なくとも1.57、または少なくとも1.58、または少なくとも1.60、または少なくとも1.62の屈折率を有し得る。さらなる代替の非限定的な実施形態において、この硫黄含有ポリ尿素ウレタンは、少なくとも32、または少なくとも35、または少なくとも38、または少なくとも39、または少なくとも40、または少なくとも44のアッベ数を有し得る。非限定的な実施形態において、硫黄含有ポリ尿素ウレタンは、重合されて少なくとも部分的に硬化すると、良好な衝撃耐性/強度を示し得る。衝撃耐性は、当業者に公知である種々の従来の方法を使用して、測定され得る。非限定的な実施形態において、衝撃耐性は、ImpactEnergyTestを使用して測定され、この試験は、次第に重量が増加する種々のボールを、50インチ1.25メートルの距離からシートの中心に落下させることによって、3mmの厚さを有する重合体の平坦なシートを試験することからなる。このシートが割れた場合、このシートは、この試験に落ちたと決定される。本明細書中で使用される場合、用語割れるとは、2以上の別々の片への、シートの厚さ全体を通る亀裂、またはシートの裏面すなわち、衝撃の面とは逆のシートの面から1以上の片が外れることをいう。この実施形態において、本明細書中に記載されるようにImpactEnergyTestを使用して、衝撃強度は、少なくとも2.0ジュール、または少なくとも4.95ジュールであり得る。さらに、本発明の硫黄含有ポリ尿素ウレタンは、少なくとも部分的に硬化した場合に、低い密度を有し得る。非限定的な実施形態において、この密度は、1.0グラム/cm3より大きく1.25グラム/cm3未満、または1.0グラム/cm3より大きく1.3グラム/cm3未満であり得る。非限定的な実施形態において、この密度は、DensiTECH器具TechPro,Incorporatedにより製造されるを使用して測定される。さらなる非限定的な実施形態において、この密度は、ASTMD297に従って測定される。本発明の硫黄含有ポリ尿素ウレタンを使用して調製され得る固体物品としては、光学レンズ例えば、平面レンズおよび眼用レンズ、サンレンズsunlens、窓、自動車の透明部品例えば、フロントガラス、側灯および尾灯backlight、ならびに航空機の透明部品が挙げられるが、これらに限定されない。非限定的な実施形態において、本発明の硫黄含有ポリ尿素ウレタン重合体は、フォトクロミック物品例えば、レンズを調製するために使用され得る。さらなる実施形態において、この重合体は、フォトクロミック物質を活性化させる電磁スペクトルの部分すなわち、フォトクロミック物質の有色形態または開形態openformを生じる紫外UV光の波長、ならびにUVで活性化された形態すなわち、開形態にあるフォトクロミック物質の吸収極大波長を含む可視スペクトルの部分に対して、透明であり得る。広範な種々のフォトクロミック物質が、本発明において使用され得る。非限定的な実施形態において、有機フォトクロミック化合物または有機フォトクロミック物質が、使用され得る。代替の非限定的な実施形態において、フォトクロミック物質は、重合体に組み込まれ得る例えば、溶解されるか、分散されるか、もしくは拡散されるか、または重合体にコーティングとして塗布され得る。非限定的な実施形態において、有機フォトクロミック物質は、590ナノメートルより大きい可視範囲において、活性化された吸収極大を有し得る。さらなる非限定的な実施形態において、可視範囲内の活性化された吸収極大は、590ナノメートル~700ナノメートルの間であり得る。これらの物質は、適切な溶媒またはマトリックス中で紫外光に曝露されると、青色、青緑色、または青紫色を示し得る。本発明において有用なこのような物質の非限定的な例としては、スピロインドリンナフトオキサジンおよびスピロインドリンベンゾオキサジンが挙げられるが、これらに限定されない。これらおよび他の適切なフォトクロミック物質は、米国特許第3,562,172号;同第3,578,602号;同第4,215,010号;同第4,342,668号;同第5,405,958号;同第4,637,698号;同第4,931,219号;同第4,816,584号;同第4,880,667号;同第4,818,096号に記載されている。別の非限定的な実施形態において、有機フォトクロミック物質は、400ナノメートル~500ナノメートル未満の間の可視範囲内に、少なくとも1つの吸収極大を有し得る。さらなる非限定的な実施形態において、この物質は、この可視範囲内に2つの吸収極大を有し得る。これらの物質は、適切な溶媒またはマトリックス中で紫外光に曝露されると、黄橙色を示し得る。このような物質の非限定的な例としては、特定のクロメン例えば、ベンゾピランおよびナフトピランであるが、限定されないが挙げられ得る。このようなクロメンの多くは、米国特許第3,567,605号;同第4,826,977号;同第5,066,818号;同第4,826,977号;同第5,066,818号;同第5,466,398号;同第5,384,077号;同第5,238,931号;および同第5,274,132号に記載されている。別の非限定的な実施形態において、フォトクロミック物質は、400ナノメートル~500ナノメートルの間の可視範囲内の吸収極大、および500ナノメートル~700ナノメートルの間の可視範囲内の吸収極大を有し得る。これらの物質は、適切な溶媒またはマトリックス中で紫外光に曝露されると、黄/茶~紫/灰色の範囲の色を示し得る。これらの物質の非限定的な例としては、ピラン環の2位に置換基を有する特定のベンゾピラン化合物、および置換または非置換の複素環式環例えば、ベンゾピランのベンゼン部分に縮合したベンゾチエノ環もしくはベンゾフラノ環が挙げられ得る。このような物質のさらなる非限定的な例は、米国特許第5,429,774号に開示されている。非限定的な実施形態において、本発明において使用するためのフォトクロミック物質としては、フォトクロミック有機金属ジチゾネート例えば、アリールアゾ-チオホルミックアリールヒドラジデート例えば、米国特許第3,361,706号に記載される水銀ジチゾネートであるが、限定されないであるが、限定されないが挙げられ得る。フルギドおよびフルギミド例えば、米国特許第4,931,220号、第20欄第5行~第21欄第38行に記載される、3-フリルフルギド、3-フリルフルギミド、3-チエニルフルギドおよび3-チエニルフルギミドであるが、限定されないが、本発明において使用され得る。上記特許の関連する部分が、本明細書中に参考として援用される。代替の非限定的な実施形態において、本発明のフォトクロミック物品は、1種のフォトクロミック物質を含んでも、1種より多くのフォトクロミック物質の混合物を含んでもよい。さらなる代替的な非限定的な実施形態において、フォトクロミック物質の種々の混合物が、活性化された色例えば、ほぼ中間色の灰色または茶色を得るために、使用され得る。使用されるフォトクロミック物質の量は、変動し得る。代替の非限定的な実施形態において、フォトクロミック物質の量および物質の比例えば、混合物が使用される場合は、この物質が塗布されるかまたは組み込まれる重合体が、濾波されていない太陽光すなわち、活性化されたフォトクロミック物質の色を考慮して可能な限り中間色の近くで活性化される場合、望ましい結果の色例えば、実質的に中間の色例えば、灰色または茶色の色合いを示すような量および比であり得る。非限定的な実施形態において、使用されるフォトクロミック物質の量は、活性化された種の色の強度および最終的な望ましい色に依存し得る。代替の非限定的な実施形態において、フォトクロミック物質は、当該分野において公知の種々の方法によって、重合体に塗布され得るかまたは組み込まれ得る。非限定的な実施形態において、フォトクロミック物質は、重合体に溶解または分散され得る。さらなる非限定的な実施形態において、フォトクロミック物質は、当該分野において公知の方法によって、重合体に吸収され得る。用語吸収または吸収するは、フォトクロミック物質が単独での重合体への侵入、多孔性ポリマーへの、フォトクロミック物質の、溶媒により補助される移動での吸収、蒸気相での移動、および他のこのような移動機構を包含する。非限定的な実施形態において、吸収方法は、フォトクロミック物品をフォトクロミック物質でコーティングする工程;このフォトクロミック物品の表面を加熱する工程;およびこのフォトクロミック物品の表面から、残留するコーティングを除去する工程を包含し得る。代替の非限定的な実施形態において、吸収プロセスとしては、重合体をフォトクロミック物質の熱溶液に浸漬すること、または熱移動によるものが挙げられ得る。代替の非限定的な実施形態において、フォトクロミック物質は、重合体の隣接する層の間の別の層例えば、ポリマーフィルムの部品としてであり得るか;あるいはフォトクロミック物質は、重合体の表面に配置されるコーティングまたはコーティングの一部として、塗布され得る。重合体に塗布または浸漬される、フォトクロミック物質、またはフォトクロミック物質を含有する組成物の量は、変動し得る。非限定的な実施形態において、この量は、活性化の際に裸眼で認識され得るフォトクロミック効果が生じるような量であり得る。このような量は、一般に、フォトクロミック量と記載され得る。代替の非限定的な実施形態において、使用される量は、照射の際に望まれる色の強度、およびフォトクロミック物質を組み込むかまたは塗布するために使用される方法に、依存し得る。一般に、多くのフォトクロミック物質が塗布されるかまたは組み込まれるほど、色の強度は大きくなる。非限定的な実施形態において、フォトクロミック光学重合体に組み込まれるかまたは塗布されるフォトクロミック物質の量は、このフォトクロミック物質が組み込まれるかまたは塗布される表面1平方センチメートルあたり、0.15ミリグラム~0.35ミリグラムであり得る。別の実施形態において、フォトクロミック物質は、硫黄含有ポリ尿素ウレタンを重合および/または鋳造硬化させる前に、硫黄含有ポリ尿素ウレタンに添加され得る。この実施形態において、使用されるフォトクロミック物質は、例えば、存在するイソシアネート基、イソチオシアネート基およびアミン基との潜在的に不利な相互作用に耐性があるように、選択され得る。このような不利な相互作用は、例えば、フォトクロミック物質を開形態または閉形態のいずれかに捕捉することによって、フォトクロミック物質の不活性化を生じ得る。本発明において使用するために適切なフォトクロミック物質のさらなる非限定的な例としては、金属酸化物に封入されたフォトクロミック顔料および有機フォトクロミック物質例えば、米国特許第4,166,043号および同第4,367,170号に開示されるもの;有機重合体に封入された有機フォトクロミック物質例えば、米国特許第4,931,220号に開示されるものが挙げられ得る。以下の実施例において、他に言及されない限り、1HNMRおよび13CNMRを、VarianUnityPlus200MHz機械で測定した;質量スペクトルを、MarinerBioSystems装置で測定した;屈折率およびアッベ数を、複数波長のAbbeRefractometerModelDR-M2ATAGOCo.,Ltd.製で測定した;液体の屈折率およびアッベ数を、ASTM-D1218に従って測定した;固体の屈折率およびアッベ数を、ASTM-D542に従って測定した;固体の密度を、ASTM-D792に従って測定した;そして粘度を、BrookfieldCAP2000Viscometerを使用して測定した。実施例1-反応性ポリシアネートプレポリマー1RP1の調製パドルブレード型の攪拌器、温度計、気体の入口、および添加漏斗を備えた、反応容器内に、11721グラム89.30当量のNCOのDesmodurWBayerCorporationから入手した、5000グラム24.82当量のOHの400MWポリカプロラクトンジオールSolvayから入手したCAPA2047A、1195グラム3.22当量のOHの750MWポリカプロラクトンジオールSolvayから入手したCAPA2077A、および217.4グラム4.78当量のOHのトリメチロールプロパンTMPAldrichから入手したを入れた。DesmodurWを、BayerCorporationから入手し、これは、20のトランス,トランス異性体ならびに80のシス,シス異性体およびシス,トランス異性体を含む4,4’-メチレンビスシクロヘキシルイソシアネートを代表する。この反応器の内容物を、150rpmの速度で攪拌し、そしてこの反応器の内容物を120°Cの温度まで加熱する際に、窒素ブランケットを適用した。120°Cの時点で、この反応混合物は、発熱し始めた。この熱源を除去すると、その温度は最高で140°Cまで30分間上昇し、次いで、冷却し始めた。この温度が120°Cに達したら、この反応器に加熱を適用し、そしてこの温度で4時間維持した。この反応混合物をサンプリングし、そして実施形態において以下に記載される方法に従って、NCOについて分析した。その分析結果は、約13.1の遊離NCO基を示した。この反応器の内容物を注ぎ出す前に、45.3gのIrganox1010CibaSpecialtyChemicalsから入手した、熱安定剤および362.7gのCyasorb5411Cytekから入手した、UV安定剤を、このプレポリマーに混合した。このプレポリマーのNCO濃度を、ASTM-D-2572-91に従って、以下の滴定手順を使用して決定した。この滴定方法は、成分Aのサンプル2グラムを、Erlenmeyerフラスコに添加することからなる。このサンプルを窒素でパージし、次いで数個のガラスビーズ5mmを添加した。この混合物に、1Nジブチルアミントルエン中20mLを、ピペットで添加した。この混合物を混ぜ、そしてキャップをした。次いで、このフラスコを加熱源上に置き、そしてこのフラスコを、わずかに還流するように加熱し、この温度で15分間維持し、次いで、室温まで冷却した。注記:Teflon登録商標片を、栓と接合部との間に入れ、加熱の間の圧力の蓄積を防止した。加熱サイクルの間、その内容物を頻繁に混ぜて、完全な溶液および反応を試みた。ピペットで添加される20mLの1NジブチルアミンDBAおよび50mLのメタノールを、1N塩酸HClで、Titrino751ダイナミック自動滴定機を使用して直接滴定することによって、ブランク値を得、そして決定した。一旦、HClの規定度およびDBAのブランクについての平均値を計算したら、これらの値を自動滴定機にプログラムした。サンプルを冷却した後、その内容物を、約50mL~60mLのメタノールを含むビーカーに移した。磁気攪拌棒を入れ、そしてこのサンプルを、プログラムしたTitrino751自動滴定機を使用して、1NHClで滴定した。NCOの百分率およびIEWイソシアネート当量を、以下の式に従って、自動的に計算した:NCO=ブランクのmL-サンプルのmLHClの規定度4.2018/サンプルの重量グラムIEW=サンプルの重量グラム1000/ブランクのmL-サンプルのmLHClの規定度。HClの規定度の値を、以下のように決定した。予め秤量したビーカーに、0.4グラムのNa2CO3一次標準物質を添加し、そしてその重量を記録した。これに、50mLの脱イオン水を添加し、そして磁気で攪拌しながら、Na2CO3を溶解させた。組み合わせpH電極すなわち、Metrohm組み合わせガラス電極No.6.0222.100を備え付けた自動滴定機すなわち、50mLのビュレットを備えるMetrohmGPDTitrino751ダイナミック滴定機を使用して、一次標準物質を1NHClで滴定し、そしてその体積を記録した。この手順をさらに2回繰り返して、合計で3回の滴定を行い、そしてその平均を、以下の式に従って、規定度として使用した:HClの規定度=標準物質の重量グラム/HClのmL0.053。実施例2-反応性ポリシアネートプレポリマー2RP2の調製窒素ブランケットを備える反応容器内で、450グラムの400MWポリカプロラクトン、109グラムの750MWポリカプロラクトン、114.4グラムのトリメチロールプロパン、3000グラムのPluronicL62D、および2698グラムのDesmodurWを室温で一緒に混合して、2.86のNCO/OH当量比を得た。DesmodurWを、BayerCorporationから入手し、これは、20のトランス,トランス異性体ならびに80のシス,シス異性体およびシス,トランス異性体を含む、4,4’-メチレンビスシクロヘキシルイソシアネートを代表する。PluronicL62Dは、ポリエチレンオキシド-ポリプロピレンオキシドブロックポリエーテルジオールであり、これを、BASFから入手した。この反応混合物を、65°Cの温度まで加熱し、この時点で、30ppmのジラウリン酸ジブチルスズ触媒Aldrich製を添加し、そしてその熱源を除去した。その結果の発熱は、この混合物の温度を112°Cまで上昇させた。次いで、この反応物を約100°Cの温度まで冷却し、そして131グラムのUV吸収剤Cyasorb5411AmericanCyanamid/Cytecから入手したおよび32.66グラムのIrganox1010CibaGeigyから入手したを、ExaliteBlue78-13Excitonから入手したの1重量溶液0.98グラムと一緒に添加した。この混合物を、100°Cでさらに2時間攪拌し、次いで、室温まで冷却した。上記手順実施例1を参照のことを使用して決定した、このプレポリマーのイソシアネートNCO濃度は、8.7であった。実施例3-反応性ポリシアネートプレポリマー3RP3の調製窒素ブランケットを備える反応容器中で、450グラムの400MWポリカプロラクトン、109グラムの750MWポリカプロラクトン、114.4グラムのトリメチロールプロパン、3000グラムのPluronicL62D、および3500グラムのDesmodurWを室温で一緒に混合して、3.50のNCO/OH当量比を得た。DesmodurWを、BayerCorporationから入手し、これは、20のトランス,トランス異性体ならびに80のシス,シス異性体およびシス,トランス異性体を含む、4,4’-メチレンビスシクロヘキシルイソシアネートを代表する。PluronicL62Dは、ポリエチレンオキシド-ポリプロピレンオキシドブロックエーテルジオールであり、これを、BASFから入手した。この反応混合物を、65°Cの温度まで加熱し、この時点で、30ppmのジラウリン酸ジブチルスズ触媒Aldrich製を添加し、そして熱源を除去した。その結果の発熱は、この混合物の温度を112°Cまで上昇させた。次いで、この反応物を約100°Cの温度まで冷却し、そして131グラムのUV吸収剤Cyasorb5411AmericanCyanamid/Cytecから入手したおよび32.66グラムのIrganox1010CibaGeigyから入手したを、ExaliteBlue78-13Excitonから入手したの1重量溶液0.98グラムと一緒に添加した。この混合物を、100°Cでさらに2時間攪拌し、次いで、室温まで冷却した。上記手順実施例1を参照のことを使用して決定した、このプレポリマーのイソシアネートNCO濃度は、10.8であった。実施例4-反応性ポリシアネートプレポリマー4RP4の調製窒素ブランケットを備える反応容器中で、508グラムの400MWポリカプロラクトン、114.4グラムのトリメチロールプロパン、3000グラムのPluronicL62D、および4140グラムのDesmodurWを室温で一緒に混合して、4.10のNCO/OH当量比を得た。DesmodurWを、BayerCorporationから入手し、これは、20のトランス,トランス異性体ならびに80のシス,シス異性体およびシス,トランス異性体を含む、4,4’-メチレンビスシクロヘキシルイソシアネートを代表する。PluronicL62Dは、ポリエチレンオキシド-ポリプロピレンオキシドブロックエーテルジオールであり、これを、BASFから入手した。この反応混合物を、65°Cの温度まで加熱し、この時点で、30ppmのジラウリン酸ジブチルスズ触媒Aldrich製を添加し、そして熱源を除去した。その結果の発熱は、この混合物の温度を112°Cまで上昇させた。次いで、この反応物を約100°Cの温度まで冷却し、そして150グラムのUV吸収剤Cyasorb5411AmericanCyanamid/Cytecから入手したおよび37.5グラムのIrganox1010CibaGeigyから入手したを、ExaliteBlue78-13Excitonから入手したの1重量溶液1.13グラムと一緒に添加した。この混合物を、100°Cでさらに2時間攪拌し、次いで、室温まで冷却した。上記手順実施例1を参照のことを使用して決定した、このプレポリマーのイソシアネートNCO濃度は、12.2であった。実施例530.0gのRP1および10.0gのビス-エピチオプロピルスルフィド式XXXIIを、均質な混合物が得られるまで50°Cで攪拌することによって、混合した。4.00gのPTMA、2.67gのDETDAおよび5.94gのMDAを、均質な混合物が得られるまで50°Cで攪拌することによって、混合した。次いで、両方の混合物を、50°Cで減圧下で脱気した。次いで、これらをこの温度で混合し、そして1分間~2分間穏やかに攪拌することによって、均質化した。得られた透明な混合物を、2つの平坦なガラス鋳型の間に即座に充填した。これらの鋳型を130°Cで5時間加熱し、表1に与えられる屈折率e-線、アッベ数、密度および衝撃を有する透明なプラスチックシートを得た。実施例624.0gのRP1および20.0gのビス-エピチオプロピルスルフィド式XXXIIを、均質な混合物が得られるまで50°Cで攪拌することによって、混合した。2.00gのDMDS、2.14gのDETDA、4.75gのMDAおよび0.12gのIrganox1010CibaSpecialtyChemicalsから入手したを、均質な混合物が得られるまで50°Cで攪拌することによって、混合した。次いで、両方の混合物を、50°Cで減圧下で脱気した。次いで、これらをこの温度で混合し、そして1分間~2分間穏やかに攪拌することによって、均質化した。得られた透明な混合物を、2つの平坦なガラス鋳型の間に即座に充填した。これらの鋳型を130°Cで5時間加熱し、表1に与えられる屈折率e-線、アッベ数、密度および衝撃耐性を有する透明なプラスチックシートを得た。実施例730.0gのRP1および20.0gのビス-エピチオプロピルスルフィド式XXXIIを、均質な混合物が得られるまで50°Cで攪拌することによって、混合した。2.40gのPTMA、5.34gのDETDAおよび3.96gのMDAを、均質な混合物が得られるまで50°Cで攪拌することによって、混合した。次いで、両方の混合物を、50°Cで減圧下で脱気した。次いで、これらをこの温度で混合し、そして1分間~2分間穏やかに攪拌することによって、均質化した。得られた透明な混合物を、2つの平坦なガラス鋳型の間に即座に充填した。これらの鋳型を130°Cで5時間加熱し、表1に与えられる屈折率e-線、アッベ数、密度および衝撃を有する透明なプラスチックシートを得た。実施例824.0gのRP1および20.0gのビス-エピチオプロピルスルフィド式XXXIIを、均質な混合物が得られるまで50°Cで攪拌することによって、混合した。2.85gのDETDAおよび3.96gのMDAを、均質な混合物が得られるまで50°Cで攪拌することによって、混合した。次いで、両方の混合物を、50°Cで減圧下で脱気した。次いで、これらをこの温度で混合し、そして1分間~2分間穏やかに攪拌することによって、均質化した。得られた透明な混合物を、2つの平坦なガラス鋳型の間に即座に充填した。これらの鋳型を130°Cで5時間加熱し、表1に与えられる屈折率e-線、アッベ数、密度および衝撃を有する透明なプラスチックシートを得た。実施例930.0gのRP3および25.0gのビス-エピチオプロピルスルフィド式XXXIIを、均質な混合物が得られるまで50°Cで攪拌することによって、混合した。3.75gのDMDS、2.45gのDETDAおよび4.66gのMDAを、均質な混合物が得られるまで50°Cで攪拌することによって、混合した。次いで、両方の混合物を、50°Cで減圧下で脱気した。次いで、これらをこの温度で混合し、そして1分間~2分間穏やかに攪拌することによって、均質化した。得られた透明な混合物を、2つの平坦なガラス鋳型の間に即座に充填した。これらの鋳型を130°Cで5時間加熱し、表1に与えられる屈折率e-線、アッベ数、密度および衝撃を有する透明なプラスチックシートを得た。実施例1030.0gのRP4および25.0gのビス-エピチオプロピルスルフィド式XXXIIを、均質な混合物が得られるまで50°Cで攪拌することによって、混合した。3.75gのDMDS、2.71gのDETDAおよび5.17gのMDAを、均質な混合物が得られるまで50°Cで攪拌することによって、混合した。次いで、両方の混合物を、50°Cで減圧下で脱気した。次いで、これらをこの温度で混合し、そして1分間~2分間穏やかに攪拌することによって、均質化した。得られた透明な混合物を、2つの平坦なガラス鋳型の間に即座に充填した。これらの鋳型を130°Cで5時間加熱し、表1に与えられる屈折率e-線、アッベ数、密度および衝撃を有する透明なプラスチックシートを得た。実施例1130.0gのRP2および21.4.0gのビス-エピチオプロピルスルフィド式XXXIIを、均質な混合物が得られるまで50°Cで攪拌することによって、混合した。3.21gのDMDS、1.92gのDETDAおよび3.67gのMDAを、均質な混合物が得られるまで50°Cで攪拌することによって、混合した。次いで、両方の混合物を、50°Cで減圧下で脱気した。次いで、これらをこの温度で混合し、そして1分間~2分間穏やかに攪拌することによって、均質化した。得られた透明な混合物を、2つの平坦なガラス鋳型の間に即座に充填した。これらの鋳型を130°Cで5時間加熱し、表1に与えられる屈折率e-線、アッベ数、密度および衝撃を有する透明なプラスチックシートを得た。実施例12-ポリチオエーテルPTEジチオール1の合成NaOH44.15g,1.01molを、350mlのH2Oに溶解した。この溶液を室温まで冷却し、そして500mlのトルエンを添加し、続いてジメルカプトエチルスルフィド135ml,159.70g,1.04molを添加した。この反応混合物を、40°Cの温度まで加熱し、攪拌し、次いで、室温まで冷却した。1,1-ジクロロアセトンDCA50ml,66.35g,0.52molを、250mlのトルエンに溶解し、次いで、その温度を20°C~25°Cに維持しながら、反応混合物に滴下した。この滴下の後に、この反応混合物を、室温でさらに20時間攪拌した。次いで、有機相を分離し、2×100mlのH2O、1×100mlのブラインで洗浄し、そして無水MgSO4で乾燥させた。この乾燥剤を濾別し、そしてトルエンを、BuchiRotaevaporatorを使用してエバポレートした。曇った残渣をセライトに通して濾過して、182g収率96のPTEジチオール1を、無色透明の油状液体として得た。質量分析を、この生成物サンプルに対して、MarinerBioSystems装置を使用して実施した。その結果は、以下のとおりであった:ESI-MS:385MNa。従って、その分子量は、362であった。NMRを、生成物サンプルに対して、VarianUnityPlus機械を使用して実施した。その結果は、以下のとおりであった:1HNMRCDCl3,200MHz:4.56s,1H,2.75m,16H,2.38s,3H,1.75m,1.5H。生成物中のSH基を、以下の手順を使用して決定した。生成物のサンプルサイズ0.1mgを、50mLのテトラヒドロフランTHF/プロピレングリコール80/20と合わせ、そしてこのサンプルが実質的に溶解するまで、室温で攪拌した。攪拌の間、25.0mLの0.1Nヨウ素溶液これを、Aldrichから購入した31,8898-1をこの混合物に添加し、次いで、5分間~10分間の時間にわたって反応させた。この混合物に、2.0mLの濃HClを添加した。次いで、この混合物を、0.1Nチオ硫酸ナトリウムで、ミリボルトmVモードで電位差滴定した。生成物サンプルを用いて実施されたのと同じ様式で、25.0mLのヨウ素1mLの濃塩酸を含むをチオ硫酸ナトリウムで滴定することによって、ブランク値を最初に得た。SH=ブランクのmL-サンプルのmLNa2S2O3の規定度3.307/サンプルの重量g。以下の結果が得られた:13.4SH屈折率e-線およびアッベ数を、複数波長のAbbeRefractometerModelNo.DR-M2ATAGOCo.,Limited製を使用して、ASTM542-00に従って測定した。屈折率は、1.61820°Cであり、そしてアッベ数は、35であった。生成物サンプルを、以下の手順によってアセチル化した:PTEジチオール1100mg,0.28mmolを、2mlのジクロロメタンに室温で溶解した。無水酢酸0.058ml,0.6mmolを、この反応混合物に添加し、次いでトリエチルアミン0.09ml,0.67mmolおよびジメチルアミノピリジン1滴を添加した。この混合物を、室温で2時間維持した。次いで、この混合物を20mlのエチルエーテルで希釈し、水性NaHCO3で洗浄し、そしてMgSO4で乾燥させた。この乾燥剤を濾別し、揮発性物質を減圧下で留去させ、そして油状の残渣を、シリカゲルフラッシュクロマトグラフィーヘキサン/酢酸エチル8:2v/vにより精製して、103mg収率83のジアセチル化生成物を得た。1HNMRCDCl3,200MHz:4.65s,1H,3.12-3.02m,4H,2.75-2.65m,4H,2.95-2.78m,8H,2.38s,3H,2.35s,6H。ESI-MS:385MNa。1HNMRCDCl3,200MHz,4.56s,1H,2.75m,16H,2.38s,3H,1.75m,1.5H。実施例13-PTEジチオール2の合成NaOH23.4g,0.58molを、54mlのH2Oに溶解した。この溶液を室温まで冷却し、そしてDMDS30.8g,0.20molを添加した。この混合物を攪拌して、その温度を20°C~25°Cに維持しながら、ジクロロアセトン19.0g,0.15molを滴下した。ジクロロアセトンの添加が完了した後に、この混合物を、室温でさらに2時間攪拌した。この混合物を、10HClを用いてpH<9まで酸性化し、次いで100mlのジクロロメタンを添加し、そしてこの混合物を攪拌した。相分離の後に、その有機相を100mlのH2Oで洗浄し、そして無水MgSO4で乾燥させた。この乾燥剤を濾別し、そしてその溶媒をBuchiRotaevaporatorを使用してエバポレートし、これにより、35g90の粘性の透明な液体を得た。この液体は、38cPの粘度73°C;1.62220°Cの屈折率e-線、36のアッベ数、8.10SH基分析を有した。実施例14-PTEジチオール3の合成NaOH32.0g,0.80molを、250mlのH2Oに溶解した。この溶液を室温まで冷却し、そして240mlのトルエンを添加し、続いてDMDS77.00g,0.50molを添加した。この混合物を40°Cの温度まで加熱し、攪拌し、次いで、室温に達するまで窒素気流下で冷却した。DCA50.8g,0.40molを、70mlのトルエンに溶解し、そして温度を20°C~25°Cに維持しながら、攪拌しながらこの混合物に滴下した。この添加が完了した後に、この混合物を、室温でさらに16時間攪拌した。有機相を分離し、2×100mlのH2O、1×100mlのブラインで洗浄し、そして無水MgSO4で乾燥させた。この乾燥剤を濾別し、そしてロータリーエバポレーターを使用してトルエンをエバポレートして、89g90の粘性の透明な液体を得た:粘度73°C:58cP;屈折率e-線:1.62220°C、アッベ数36;SH基分析:3.54。実施例15-PTEジチオール4の合成NaOH96.0g,2.40molを、160mlのH2Oに溶解し、そしてこの溶液を室温まで冷却した。DMDS215.6g,1.40mol、1,1-ジクロロエタンDCE240.0g,2.40molおよびテトラブチルホスホニウムブロミド8.14g,1molを混合し、そして温度を20°C~25°Cに維持しながら、窒素気流下で上記混合物に添加し、そして激しく攪拌した。この添加が完了した後に、この混合物を室温でさらに15時間攪拌した。その水層を酸性化し、そして抽出して、103.0gの未反応のDMDSを得た。その有機相を、2×100mlのH2O、1×100mlのブラインで洗浄し、そして無水MgSO4で乾燥させた。乾燥剤を濾別し、そして過剰のDCEをロータリーエバポレーターでエバポレートして、78g32の透明な液体を得た:粘度73°C:15cP;屈折率e-線:1.62520°C、アッベ数36;SH基分析15.74。実施例16-PTEジチオール5の合成NaOH96.0g,2.40molを、140mlのH2Oに溶解し、そしてこの溶液を10°Cまで冷却し、そして機械攪拌器ならびに窒素の入口および出口を備える三口フラスコに入れた。次いで、DMDS215.6g,1.40molを入れ、そしてその温度を10°Cに維持した。この混合物に、テトラブチルホスホニウムブロミド8.14g,1molのDCE120g,1.2mol中の溶液を、窒素気流下で激しく攪拌しながら滴下した。この添加が完了した後に、この混合物を、室温でさらに60時間攪拌した。次いで、300mlのH2Oおよび50mlのDCEを添加し、この混合物をよく振盪し、そして相の分離後、200mLのトルエンをその有機層に添加した;次いで、この有機層を、150mLのH2O、50mLの5HClおよび2×100mLのH2Oで洗浄し、そして無水MgSO4で乾燥させた。乾燥剤を濾別し、そしてその溶媒をロータリーエバポレーターでエバポレートして、80g32の粘性の透明な液体を得た:粘度73°C:56cP;屈折率e-線:1.63520°C、アッベ数36;SH基分析:7.95。実施例17-ポリチオウレタンプレポリマーPTUPP1の合成DesmodurW62.9g,0.24molおよびPTEジチオール[1]39.4g,0.08molを混合し、そして減圧下、室温で2.5時間脱気した。次いで、ジラウリン酸ジブチルスズ0.01重量を添加し、そしてこの混合物を窒素でフラッシュし、そして86°Cで32時間加熱した。SH基分析は、SH基の完全な消費を示した。加熱を停止させた。得られた粘性の混合物は、BrookfieldCAP2000Viscometerで測定すると、600cPの粘度73°Cを有した。屈折率e-線:1.56220°C、アッベ数43;NCO基13.2計算値13.1。NCOを、本明細書中の実施例1に記載された手順に従って決定した。実施例18-PTUPP2の合成DesmodurW19.7g,0.075molおよびPTEジチオール[2]20.0g,0.025molを混合し、そして減圧下、室温で2.5時間脱気した。次いで、ジブチルスズジクロリド0.01重量を、この混合物に添加し、そしてこの混合物を窒素でフラッシュし、そして86°Cの温度で18時間加熱した。SH基分析は、SH基の完全な消費を示した。加熱を停止させた。得られた粘性の混合物は、BrookfieldCAP2000Viscometerによって測定すると、73°Cの温度で510cPの粘度を有した。屈折率e-線:1.57420°C、アッベ数42;NCO基10.5計算値10.6。実施例19-PTUPP3の合成DesmodurW31.0g,0.118molおよびPTEジチオール[3]73.7g,0.039molを混合し、そして減圧下、室温で2.5時間脱気した。次いで、ジブチルスズジクロリド0.01重量を混合物に添加し、そしてこの混合物を窒素でフラッシュし、そして64°Cの温度で37時間加熱した。SH基分析は、SH基の完全な消費を示した。加熱を停止させた。得られた粘性の混合物は、BrookfieldCAP2000Viscometerで測定すると、73°Cの温度で415cPの粘度を有した。屈折率e-線:1.59620°C、アッベ数39;NCO基6.6計算値6.3。実施例20-芳香族アミンを用いるポリチオウレタンプレポリマーの鎖伸長PTUPP[1]30g70°Cの温度で2時間、減圧下で脱気した。DETDA7.11gおよびPTEジチオール[1]1.0gを混合し、そして70°Cの温度で2時間、減圧下で脱気した。次いで、これらの2つの混合物を、同じ温度で一緒に混合し、そして予熱したガラス板鋳型の間に入れた。この材料を、130°Cの温度に予熱したオーブン中で、5時間硬化させた。硬化した材料は透明であり、そして屈折率e-線:1.58520°C、アッベ数39および密度1.174g/cm3を有した。この密度を、ASTMD792に従って決定した。実施例21PTUPP225gを、65°Cで3時間、減圧下で脱気した。DETDA3.88gおよびPTEジチオール13.83gを混合し、そして65°Cで2時間、減圧下で脱気した。次いで、これらの2つの混合物を、同じ温度で混合し、そして予熱したガラス板鋳型の間に入れた。この材料を、130°Cに予熱したオーブン中で10時間硬化させた。この硬化した材料は、透明であり、そして屈折率e-線:1.59920°C、アッベ数39および密度1.202g/cm3を有した。実施例22PTUPP340gを、65°Cで2時間、減圧下で脱気した。DETDA3.89gおよびPTEジチオール13.84gを混合し、そして65°Cで2時間、減圧下で脱気した。次いで、これらの2つの混合物を、同じ温度で混合し、そして予熱したガラス板鋳型の間に入れた。この材料を、130°Cに予熱したオーブン中で10時間硬化させた。この硬化した材料は、透明であり、そして屈折率e-線:1.60920°C、アッベ数39および密度1.195g/cm3を有した。実施例23-2-メチル-2-ジクロロメチル-1,3-ジチオランの合成磁気攪拌器を備え、そして窒素ブランケットを入口および出口に有する三口フラスコに、200mLのトルエン中の、13.27グラム0.104molの1,1-ジクロロアセトン、11.23グラム0.119molの1,2-エタンジチオール、20グラムの無水MgSO4、および5グラムのMontmoriloniteK-10Aldrich,USAから購入したを入れた。この混合物を、室温で24時間攪拌した。不溶性の生成物を濾別し、そしてトルエンを減圧下で留去して、17.2グラム収率80の粗製2-メチル-2-ジクロロメチル-1,3-ジチオランを得た。この粗生成物を、102°C~112°Cの範囲内の温度で、12mmHgで蒸留した。蒸留後の生成物の1HNMRおよび13CNMRを、VarianUnityPlus200MHz機を使用して測定した。その結果は、以下のとおりであった:1HNMRCDCl3,200MHz:5.93s,1H;3.34s,4H;2.02s,3H;13CNMRCDCl3,50MHz:80.57;40.98;25.67。実施例24-PTEジチオール6の合成DMDS/VCH,1:2モル比機械攪拌器、温度計および2つの気体通過アダプタ入口用に1つおよび出口用に1つを備える1リットルの4口フラスコに、2-ジメルカプトエチルスルフィドDMDS888.53g,5.758モルを入れた。このフラスコを乾燥窒素でフラッシュし、そして2時間15分の時間にわたって、攪拌しながら4-ビニル-1-シクロヘキセンVCH311.47g,2.879モルを添加した。この反応温度は、添加の1時間後に、室温から62°Cの温度まで上昇した。ビニルシクロヘキセンの添加後、その反応温度は、37°Cであった。次いで、この反応混合物を60°Cの温度まで加熱し、そしてフリーラジカル開始剤Vazo-522,2’-アゾビス2,4-ジメチルペンタンニトリルDuPontから入手したを、0.25gずつの5つの部分に分けて添加した。各部分を、1時間の間隔の後に添加した。この反応混合物を、60°C/4~5mmHgで1時間排気し、そして1.2kg収率:100の無色の液体を得、この液体は、以下の特性を有した:粘度25°Cで300cpsBrookfieldCAP2000、スピンドル3、500rpm;屈折率e-線=1.59720°C;アッベ数=39;SH基含有量16.7。実施例25-PTEジチオール7の合成DMDS/VCH,5:4モル比磁気攪拌器を備えるガラス瓶中で、21.6.8グラム0.20モルの4-ビニル-1-シクロヘキセンVCHAldrich製および38.6グラム0.25モルの2-メルカプトエチルスルフィドDMDSNissoMaruzen製を混合した。この混合物は、この反応の発熱性に起因して、60°Cの温度を有した。この混合物を、47°Cの温度の油浴に入れ、そして窒素気流下で40時間攪拌した。次いで、この混合物を室温まで冷却した。無色の粘性のオリゴマー生成物が得られ、この生成物は、以下の特性を有した:粘度25°Cで10860cpsBrookfieldCAP2000、スピンドル3、50rpm;屈折率e-線=1.60420°C;アッベ数=41;SH基含有量5.1。実施例26-スターポリマーSPの合成7500ポンドの容量を有する、ガラスで裏張りした反応器に、1,8-ジメルカプト-3,6-ジオキサオクタンDMDO3907.54ポンド,21.43モル、ギ酸エチル705.53ポンド,9.53モル、および無水塩化亜鉛90.45ポンド,0.66モルを入れた。この混合物を、85°Cの温度で20時間攪拌し、次いで、52°Cの温度まで冷却した。この混合物に、1,4-ジアザビシクロ[2.2.2]オクタンDABCO0.28モルの33溶液96.48ポンドを、1時間で添加した。次いで、この混合物を49°Cの温度まで冷却し、そして200ミクロンのフィルタバッグに通して濾過して、以下の特性を有する液体のポリチオエーテルを得た:粘度25°Cにおいて320cpsBrookfieldCAP2000、スピンドル1、1000rpm;nD20=1.553;アッベ数=42;およびSH基含有量11.8チオール当量:280。実施例27-DMDSとエチレングリコールジメタクリレートとの2:1付加体の合成ジメルカプトジエチルスルフィド42.64g,0.276モルを、機械攪拌器、温度計、および2つの気体通過アダプタ入口用に一方および出口用に他方を備える100mlの4口フラスコに入れた。このフラスコを、乾燥窒素でフラッシュし、そして攪拌しながら、1,8-ジアザビシクロ[5.4.0]ウンデカ-7-エン0.035gAldrichから入手したを入れた。エチレングリコールジメタクリレート27.36g,0.138モルSartomerから商品名SR-206で入手したを、ジチオールと塩基との攪拌溶液に、12分間にわたって添加した。発熱に起因して、その反応温度は、この添加工程の間に、室温から54°Cまで上昇した。ジメタクリレートの添加の完了後、この反応温度は、42°Cであった。この反応混合物を、63°Cで5時間加熱し、そして63°C/4~5mmHgで30分間排気して、70g収率:100の無色の液体を得たチオール当量:255、およびSH基含有量12.94。実施例28-DMDSとエチレングリコールジメタクリレートとの3:2付加体の合成ジメルカプトジエチルスルフィド16.20グラム,0.105モルおよびエチレングリコールジメタクリレート13.83グラム,0.0698モルを、小さいガラス瓶に入れ、そして磁気攪拌器を使用して、一緒に混合した。N,N-ジメチルベンジルアミン0.3007グラムAldrichから入手したを添加し、そして得られた混合物を攪拌し、そして油浴を使用して、75°Cで52時間加熱した。無色~わずかに黄色の液体が得られ、この液体は、314のチオール当量、25°Cで1434cpsの粘度BrookfieldCAP2000、スピンドル1、100rpm、および10.53重量のSH基含有量を有した。実施例29-2,2’-チオジエタンチオールジメタクリレートとの3:2付加体の合成ジメルカプトジエチルスルフィド13.30グラム,0.0864モルおよび2,2’-チオジエタンチオールジメタクリレート16.70グラム,0.0576モルNipponShokubaiからS2EGの商品名で入手したを、小さいガラス瓶に入れ、そして磁気攪拌器を使用して、一緒に混合した。N,N-ジメチルベンジルアミン0.0154グラムAldrichから入手したを添加し、そして得られた混合物を周囲温度21°C~25°Cで75時間攪拌した。無色~わずかに黄色の液体が得られ、この液体は、488のチオール当量、25°Cで1470cpsの粘度BrookfieldCAP2000、スピンドル1、100rpm;屈折率nD20=1.6100、アッベ数36、および6.76重量のSH基の含有量を有した。実施例30-DMDSとメタクリル酸アリルとの4:3付加体の合成アリルメタクリレート37.8g,0.3molおよびジメルカプトジエチルスルフィド61.6g,0.4molを、室温で混合した。3滴の1,8-ジアザビシクロ[5.4.0]ウンデカ-7-エンを、攪拌しながら添加した。この反応の発熱性により、この混合物の温度は、83°Cまで上昇した。この混合物を、65°Cの油浴に入れ、そしてこの温度で21時間攪拌した。Irgacure8120.08gCibaから入手したを添加し、そしてこの混合物を、UV光で1分間照射した。使用したUV光源は、D-電球を有する300ワットのFUSIONSYSTEMSUVランプであり、この光源を、サンプルの上方19cmの距離に配置した。このサンプルを、このUV光源の下方で、モデル番号C636RのコンベアベルトシステムLESCO,Inc.から市販されているを使用して、30.5cm/分の線形速度で通過させた。記載されるようにUV光源の下方を1回通過させると、このサンプルに、16ジュール/cm2のUVエネルギーUVAが付与された。UV照射の10分後に実施したSH滴定分析は、6.4重量のSH基含有量、および515のSH当量を示した。この生成物の粘度は、73°Cで215cpsBrookfieldCAP2000であり、屈折率nD=1.5825、およびアッベ数40であった。実施例31-PTUPP4の合成4,4-ジシクロヘキシルメタンジイソシアネートDesmodurWBayer製20.96g,0.08モル、イソホロンジイソシアネートIPDIBayer製35.52g,0.16モルおよびPTEジチオール632.0g,0.08モルを混合し、そして減圧下、室温で2.5時間脱気した。次いで、ジラウリン酸ジブチルスズ0.01Aldrichから入手したをこの混合物に添加し、そしてこの混合物を窒素でフラッシュし、そして90°Cの温度で16時間加熱した。SH基分析は、SH基の完全な消費を示した。その加熱を終了させた。得られた透明な粘性の混合物は、粘度73°C1800cP、屈折率e-線:1.55520°C、アッベ数44;およびNCO基14.02を有した。実施例32-PTUPP4の鎖伸長PTUPP430gを、60°Cの温度で2時間、減圧下で脱気した。DETDA7.57gおよびPTEジチオール62.02gを混合し、そして60°Cの温度で2時間、減圧下で脱気した。次いで、これらの2つの混合物を、同じ温度で混合し、そして予熱したガラス板鋳型の間に入れた。この材料を、130°Cの温度に予熱したオーブン中で5時間硬化させた。この硬化した材料は、透明であり、そして屈折率e-線:1.57420°C、およびアッベ数40を有した。実施例33-PTUPP5の合成4,4-ジシクロヘキシルメタンジイソシアネートDesmodurWBayer製99.00g,0.378モル、PTEジチオール647.00g,0.118モルおよびスターポリマー実施例64.06g,0.0085モルを混合し、そして減圧下、室温で2.5時間脱気した。次いで、ジラウリン酸ジブチルスズAldrich0.01を添加し、そしてこの混合物を窒素でフラッシュし、そして90°Cで16時間加熱した。SH基分析は、SH基の完全な消費を示した。加熱を停止させた。得られた透明な粘性の混合物は、粘度73°C1820cP、屈折率e-線:1.55320°C、アッベ数46;およびNCO基13.65を有した。実施例34-PTUPP5の鎖伸長PTUPP530gを、60°Cの温度で2時間、減圧下で脱気した。DETDA6.94gおよびDMDS1.13gを混合し、そして60°Cの温度で2時間、減圧下で脱気した。次いで、これらの2つの混合物を、同じ温度で混合し、そして予熱したガラス板鋳型の間に入れた。この材料を、130°Cの温度に予熱したオーブン中で5時間硬化させた。この硬化した材料は、透明であり、そして屈折率e-線:1.57520°C、およびアッベ数41を有した。実施例35-ポリチオウレア/ウレタン材料のワンポット合成4,4-ジシクロヘキシルメタンジイソシアネートDesmodurWBayer製42.00g,0.16モルを、室温で2時間、減圧下で脱気した。PTEジチオール632.00g,0.08モル、DETDA11.40g,0.064モルおよびDMDS2.46g,0.016モルを混合し、そして室温で2時間、次いで、これらの2つの混合物を、同じ温度で混合し、そして予熱したガラス板鋳型の間に入れた。この材料を、130°Cの温度に予熱したオーブン中で24時間硬化させた。この硬化した材料は、透明であった。その結果は、以下のとおりであった:屈折率e-線1.58220°C、およびアッベ数40。本発明は、非限定的な実施形態を参照して記載された。明らかな改変および変更が、詳細な説明を読み理解すると、他者に想到する。本発明は、このような改変および変更が添付の特許請求の範囲またはその均等物の範囲内に入る限り、このような全ての改変および変更を包含すると解釈されることが意図される。"